(57)【要約】【課題】厚みを増やさない前提において、生産プロセスを簡素化できると共に、光学透過度の偏差値を向上できる電気変色モジュール及び該モジュールを備えた立体結像表示装置を提供する。【解決手段】電気変色モジュールは第１基板、第２基板、少なくとも一つの電気変色層と少なくとも一つのイオン層を備える。第１基板の上部表面に少なくとも一つの第１導電素子が設けられている。電気変色層は第１基板と第２基板との間に設けられている。イオン層を電気変色層の表面に設け、材料は少なくとも一つの有機材料と少なくとも一つの無機材料とを溶剤に溶かせて作る。イオン層はイオンを提供者であるほか、自らは電気変色材料の一種であり、補助変色層として、光透過度の偏差値を向上できる。電子を有機と無機材料の間で移動と伝送するによって、変色速度がより速く、かつ駆動電圧が小さいなどの長所を有する。【選択図】図３
2012078774.tif 000002
【特許請求の範囲】
【請求項１】
上部表面に少なくとも一つの第１導電素子が設けられている第１基板と、
第２基板と、
前記第１基板と前記第２基板との間に設けられている少なくとも一つ電気変色層と、
前記電気変色層の表面に設けられ、材料は少なくとも一つの有機材料と少なくとも一つの無機材料とを混ぜ、溶剤に溶かせて作る少なくとも一つイオン層とを備えることを特徴とする、電気変色モジュール。
【請求項２】
前記第１導電素子、前記電気変色層と前記イオン層が複数あるときは、各前記第１導電素子はそれぞれ収容溝を形成し前記電気変色層と前記イオン層を収納することを特徴とする、請求項１記載の電気変色モジュール。
【請求項３】
前記第１導電素子、前記電気変色層と前記イオン層が複数あるときは、さらに複数のバリアユニットを前記第１導電素子、前記電気変色層および前記イオン層の間に設けられていることを特徴とする、請求項１記載の電気変色モジュール。
【請求項４】
前記バリアユニットの材料はフォトレジストであることを特徴とする、請求項３記載の電気変色モジュール。
【請求項５】
前記第１導電素子と前記電気変色層が複数のあるとき、前記第１導電素子は正と負の電圧を交差して提供し、前記電気変色層にそれぞれ前記収容溝を形成され、負の電圧を帯びる前記第１導電素子を収納することを特徴とする、請求項１記載の電気変色モジュール。
【請求項６】
前記第１導電素子と前記電気変色層が複数のあるとき、前記第１導電素子は正と負の電圧を交差して提供し、前記電気変色層はそれぞれ負の電圧を帯びる前記第１導電素子に設置されることを特徴とする、請求項１記載の電気変色モジュール。
【請求項７】
前記第１導電素子に対応して、前記第２基板の下部表面に設ける少なくとも一つ第２導電素子をさらに備えることを特徴とする、請求項１記載の電気変色モジュール。
【請求項８】
前記第１導電素子、前記第２導電素子、前記電気変色層と前記イオン層が複数あるときは、各前記第１導電素子と各前記第２導電素子はそれぞれ収容溝を形成し、前記電気変色層と前記イオン層を収納することを特徴とする、請求項７記載の電気変色モジュール。
【請求項９】
前記第１導電素子、前記第２導電素子、前記電気変色層と前記イオン層が複数あるときは、さらに複数の前記バリアユニットを前記第１導電素子、前記第２導電素子、前記電気変色層および前記イオン層の間に設けられることを特徴とする、請求項７記載の電気変色モジュール。
【請求項１０】
前記バリアユニットの材料はフォトレジストであることを特徴とする、請求項９記載の電気変色モジュール。
【請求項１１】
前記第１導電素子と前記電気変色層が複数のあるとき、前記第１導電素子は正と負の電圧を交差して提供し、前記第２導電素子は正の電圧を提供する、前記電気変色層にそれぞれ収容溝を形成され、負の電圧を帯びる前記第１導電素子を収納することを特徴とする、請求項７記載の電気変色モジュール。
【請求項１２】
前記第１導電素子と前記電気変色層が複数のあるとき、前記第１導電素子は正と負の電圧を交差して提供し、前記第２導電素子は正の電圧を提供する、前記電気変色層はそれぞれ負の電圧を帯びる前記第１導電素子に設置することを特徴とする、請求項７記載の電気変色モジュール。
【請求項１３】
前記第１基板と前記第２基板の材料はプラスチック、高分子プラスチック、ガラスまたは樹脂、ポリエチレンテレフタレート（Ｐｏｌｙｅｔｈｙｌｅｎｅ  Ｔｅｒｅｐｈｔｈａｌａｔｅ，  ＰＥＴ）、ポリカーボネート（Ｐｏｌｙ  Ｃａｒｂｏｎａｔｅ，  ＰＣ）、ポリエチレン（Ｐｏｌｙｅｔｈｙｌｅｎｅ，  ＰＥ）、ポリ塩化ビニル（Ｐｏｌｙ  Ｖｉｎｌｙ  Ｃｈｌｏｒｉｄｅ，  ＰＶＣ）、ポリプロピレン（Ｐｏｌｙ  Ｐｒｏｐｙｌｅｎｅ，  ＰＰ）、ポリスチレン（Ｐｏｌｙ  Ｓｔｙｌｅｎｅ，  ＰＳ）、ポリメタクリル酸メチル（Ｐｏｌｙｍｅｔｈｙｌｍｅｔｈａｃｒｙｌａｔｅ，  ＰＭＭＡ）より組み合わせるプラスチック重合体のいずれかを選択できることを特徴とする、請求項１記載の電気変色モジュール。
【請求項１４】
前記第１導電素子はインジウム錫酸化物（Ｉｎｄｉｕｍ Ｔｉｎ Ｏｘｉｄｅ, ＩＴＯ）、インジウム酸化亜鉛（Ｉｎｄｉｕｍ Ｚｉｎｃ Ｏｘｉｄｅ, ＩＺＯ）、アルミニウム添加酸化亜鉛（ａｌ−ｄｏｐｅｄ ＺｎＯ，   ＡＺＯ）および酸化アンチモン錫（ａｎｔｉｍｏｎｙ ｔｉｎ ｏｘｉｄｅ, ＡＴＯ）より組み合わせた不純物ドープ酸化物（ｉｍｐｕｒｉｔｙ−ｄｏｐｅｄ ｏｘｉｄｅｓ）グループのいずれかであることを特徴とする、請求項１記載の電気変色モジュール。
【請求項１５】
前記第１導電素子の材料はカーボンナノチューブ（ｃａｒｂｏｎ  ｎａｎｏｔｕｂｅ）またはポリ−３，４−エチレンジオキシチオフェン）（Ｐｏｌｙ−３，４−Ｅｔｈｙｌｅｎｅｄｉｏｘｙｔｈｉｏｐｈｅｎｅ， ＰＥＤＯＴ）導電高分子材料であることを特徴とする、請求項１記載の電気変色モジュール。
【請求項１６】
前記電気変色層は有機電気変色材料、無機電気変色材料、遷移金属酸化物または遷移金属酸化物と有機電気変色材料の複合材であることを特徴とする、請求項１記載の電気変色モジュール。
【請求項１７】
前記有機電気変色材料はビピリジル（ｂｉｐｙｒｉｄｙｌｓ）、ビオロゲン（ｖｉｏｌｏｇｅｎ）、アントラキノン（Ａｎｔｈｒａｑｕｉｎｏｎｅ）、テトラチアフルバレン（Ｔｅｔｒａｔｈｉａｆｕｌｖａｌｅｎｅ）またはピラゾロン（ｐｙｒａｚｏｌｏｎｅ）酸化還元形化合物とその派生物であることを特徴とする、請求項１６記載の電気変色モジュール。
【請求項１８】
前記有機電気変色材料は、ポリアセチレン（Ｐｏｌｙａｃｅｔｙｌｅｎｅ）、ポリアニリン（Ｐｏｌｙａｎｉｌｉｎｅ）、ポリピロール（Ｐｏｌｙｐｙｒｒｏｌｅ）、ポリチオフェン（Ｐｏｌｙｔｈｉｏｐｈｅｎｅ）、ポリ−３−アルキルチオフェン（Ｐｏｌｙ−３−ａｌｋｙｔｈｉｏｐｈｅｎｅ）、ポリフラン（Ｐｏｌｙｆｕｒａｎ）、ポリフェニレン（Ｐｏｌｙｐｈｅｎｙｌｅｎｅ）、芳香族ポリアミド／ポリイミドまたはポリフェニレンビニレン（Ｐｏｌｙｐｈｅｎｙｌｅｎｅｖｉｎｙｌｅｎｅ）導電重合物とその派生物であることを特徴とする、請求項１６記載の電気変色モジュール。
【請求項１９】
前記有機電気変色材料は高分子金属錯体（ｐｏｌｙｍｅｒ ｍｅｔａｌ ｃｏｍｐｌｅｘ）とその派生物であることを特徴とする、請求項１６記載の電気変色モジュール。
【請求項２０】
前記有機電気変色材料は遷移金属とランタン系元素配位子の錯体とその派生物であることを特徴とする、請求項１６記載の電気変色モジュール。
【請求項２１】
前記有機電気変色材料は金属フタロシアニンとその派生物であることを特徴とする、請求項１６記載の電気変色モジュール。
【請求項２２】
前記有機電気変色材料はフェロセン（Ｆｅｒｒｏｃｅｎｅ）、鉄のチオシアン酸塩［ｉｏｎ（ＩＩＩ）ｔｈｉｏｃｙａｎａｔｅ］を水溶液に溶かし、ヘキサシアノ鉄酸塩をテトラシアノキノンに溶かし、またはテトラチオン酸塩をシアノメタンに溶かすことを特徴とする、請求項１６記載の電気変色モジュール。
【請求項２３】
前記遷移金属酸化物は酸化クロム（Ｃｒ2Ｏ3）、酸化ニッケル（ＮｉＯｘ）、酸化鉄（ＩｒＯ2）、酸化マンガン（ＭｎＯ2）、水酸化ニッケル[Ｎｉ（ＯＨ）2]と五酸化タンタル（Ｔａ2Ｏ5）より組み合わせる陽極着色（ａｎｏｄｉｃ  ｃｏｌｏｒａｔｉｏｎ）遷移金属酸化物グループのいずれかを選択することを特徴とする、請求項１６記載の電気変色モジュール。
【請求項２４】
前記遷移金属酸化物は酸化タングステン（ＷＯ3）、酸化モリブデン（ＭｏＯ3）、酸化ニオブ（Ｎｂ2Ｏ3）、酸化チタン（ＴｉＯ2）、チタン酸ストロンチウム（ＳｒＴｉＯ3）と五酸化タンタル（Ｔａ2Ｏ5）より組み合わせる陰極着色（ｃａｔｈｏｄｉｃ  ｃｏｌｏｒａｔｉｏｎ）遷移金属酸化物グループのいずれかを選択することを特徴とする、請求項１６記載の電気変色モジュール。
【請求項２５】
前記遷移金属酸化物は酸化バナジウム（Ｖ2Ｏ2）、酸化ロジウム（Ｒｈ2Ｏ3）と酸化コバルト（ＣｏＯｘ）より組み合わせる陰／陽極着色（ｃａｔｈｏｄｉｃ／ａｎｏｄｉｃ  ｃｏｌｏｒａｔｉｏｎ）遷移金属酸化物グループのいずれかを選択することを特徴とする、請求項１６記載の電気変色モジュール。
【請求項２６】
前記遷移金属酸化物はフェロシアン化第二鉄（Ｆｅ4［Ｆｅ（ＣＮ）6］3 ）であることを特徴とする、請求項１６記載の電気変色モジュール。
【請求項２７】
前記無機電気変色材料はＬｉ、Ｋ、Ｍｇ、Ｃｒ、Ｃｕ、ＢａドープのＣ６０フィルムであることを特徴とする、請求項１６記載の電気変色モジュール。
【請求項２８】
前記イオン層の有機材料は酸化還元指示薬（Ｒｅｄｏｘ  Ｉｎｄｉｃａｔｏｒ）または酸塩基指示薬（ａｃｉｄ−ｂａｓｅ  Ｉｎｄｉｃａｔｏｒ）であることを特徴とする、請求項１記載の電気変色モジュール。
【請求項２９】
前記酸化還元指示薬はメチレンブルー（Ｍｅｔｈｙｌｅｎｅ  ｂｌｕｅ，  Ｃ16Ｈ18ＣｌＮ3Ｓ３Ｈ2Ｏ）、ジクロロフェノールインドフェノールナトリウム（Ｄｉｃｈｌｏｒｏｐｈｅｎｏｌｉｎｄｏｐｈｅｎｏｌ  ｓｏｄｉｕｍ，  Ｃ12Ｈ6Ｃｌ2ＮＮａＯ2）、Ｎ−フェニルアントラニル酸（Ｃ13Ｈ11ＮＯ2）、ジフェニルアミンスルホン酸ナトリウム（Ｃ12Ｈ10ＮＮａＯ3Ｓ）、Ｎ，Ｎ’−ジフェニルベンジジン（Ｎ，Ｎ’−Ｄｉｐｈｅｎｙｌｂｅｎｚｉｄｉｎｅ，  Ｃ20Ｈ20Ｎ2）またはビオローゲン（Ｖｉｏｌｏｇｅｎ）であることを特徴とする、請求項２８記載の電気変色モジュール。
【請求項３０】
前記酸塩基指示薬はバリアミンブルーＢジアゾニウム塩（Ｖａｒｉａｍｉｎｅ Ｂｌｕｅ Ｂ Ｄｉａｚｏｎｉｕｍ ｓａｌｔ，Ｃ13Ｈ12ＣｌＮ3Ｏ）であることを特徴とする、請求項２８記載の電気変色モジュール。
【請求項３１】
前記イオン層の無機材料は無機派生物であることを特徴とする、請求項１記載の電気変色モジュール。
【請求項３２】
前記無機派生物は遷移元素の酸化物、硫化物、塩化物または水酸化物であることを特徴とする、請求項３１記載の電気変色モジュール。
【請求項３３】
前記遷移元素はスカンジウム亜族（ＩＩＩＢ）、チタニウム亜族（ＩＶＢ）、バナジウム亜族（ＶＢ）、クロム亜族（ＶＩＢ）、マンガン亜族（ＶＩＩＢ）、鉄族（ＶＩＩＩ）、銅亜族（ＩＢ）、亜鉛亜族（ＩＩＢ）または白金族（ＶＩＩＩ）であることを特徴とする、請求項３２記載の電気変色モジュール。
【請求項３４】
前記無機派生物はハロゲン族（ＶＩＩＡ）、酸素基（ＶＩＡ）、窒素族（ＶＡ）、カーボン族（ＩＶＡ）、ホウ素族（ＩＩＩＡ）、アルカリ土類（ＩＩＡ）またはアルカリ金属族（ＩＡ）であることを特徴とする、請求項３１記載の電気変色モジュール。
【請求項３５】
前記イオン層の無機材料は塩化第一鉄（ＦｅＣｌ2）、塩化第二鉄（ＦｅＣｌ3）、三塩化チタン（ＴｉＣｌ3）、四塩化チタン（ＴｉＣｌ4）、塩化ビスマス(Ｂｉｃｌ3)、塩化銅(ＣｕＣｌ2)または臭化リチウム(ＬｉＢｒ)であることを特徴とする、請求項１記載の電気変色モジュール。
【請求項３６】
前記イオン層の溶剤はジメチルスルホキシド［（ＣＨ3）2ＳＯ］、炭酸プロピレン（Ｃ4Ｈ6Ｏ3）、水（Ｈ2Ｏ）、γ−ブチロラクトン、アセトニトリル、シアン化エチル、ベンゾニトリル、グルタロニトリル、メチルグルタロニトリル、３，３’−オキシジプロピオニトリル、ヒドロキシプロピオニトリル、ジメチルホルムアミ、Ｎ−メチルピロリジンケトン、スルホラン、３−メチルスルホランまたはその混合物を用いるであることを特徴とする、請求項１記載の電気変色モジュール。
【請求項３７】
前記イオン層は一種の非活性導電塩をさらに備えることを特徴とする、請求項１記載の電気変色モジュール。
【請求項３８】
前記非活性導電塩はリチウム、ナトリウムまたはテトラアルキルアミン塩であることを特徴とする、請求項３７記載の電気変色モジュール。
【請求項３９】
前記第１導電素子と前記第２導電素子の材料は、インジウム錫酸化物（Ｉｎｄｉｕｍ Ｔｉｎ Ｏｘｉｄｅ, ＩＴＯ）、インジウム酸化亜鉛（Ｉｎｄｉｕｍ Ｚｉｎｃ Ｏｘｉｄｅ, ＩＺＯ）、アルミニウム添加酸化亜鉛（Ａｌ−ｄｏｐｅｄ ＺｎＯ，   ＡＺＯ）および酸化アンチモン錫（Ａｎｔｉｍｏｎｙ Ｔｉｎ Ｏｘｉｄｅ, ＡＴＯ）より組み合わせた不純物ドープ酸化物（Ｉｍｐｕｒｉｔｙ−Ｄｏｐｅｄ  Ｏｘｉｄｅｓ）グループのいずれかであることを特徴とする、請求項７記載の電気変色モジュール。
【請求項４０】
前記第１導電素子と前記第２導電素子の材料はカーボンナノチューブ（ｃａｒｂｏｎ  ｎａｎｏｔｕｂｅ）またはポリ−３，４−エチレンジオキシチオフェン）（Ｐｏｌｙ−３，４−Ｅｔｈｙｌｅｎｅｄｉｏｘｙｔｈｉｏｐｈｅｎｅ， ＰＥＤＯＴ）導電高分子材料であることを特徴とする、請求項７記載の電気変色モジュール。
【請求項４１】
平面映像と立体映像の表示に用いられる映像表示モジュールと、
前記映像表示モジュールの表面に設けられる電気変色モジュール、
上部表面に少なくとも一つの第１導電素子が設けられている第１基板と、
第２基板と、
前記第１基板と前記第２基板との間に設けられる複数の電気変色層と、
前記電気変色層の表面に設けられ、材料は少なくとも一つの有機材料と少なくとも一つの無機材料とを混ぜ、溶剤に溶かせて作る少なくとも一つのイオン層とを備えることを特徴とする、立体結像表示装置。
【請求項４２】
前記第１導電素子と前記イオン層が複数あるときは、各前記第１導電素子はそれぞれ収容溝を形成し、前記電気変色層と前記イオン層を収納することを特徴とする、請求項４１記載の立体結像表示装置。
【請求項４３】
前記第１導電素子と前記イオン層が複数あるときは、さらに複数の前記バリアユニットを前記第１導電素子、前記電気変色層および前記イオン層の間に設けられていることを特徴とする、請求項４１記載の立体結像表示装置。
【請求項４４】
前記バリアユニットの材料はフォトレジストであることを特徴とする、請求項４３記載の立体結像表示装置。
【請求項４５】
前記第１導電素子が複数のあるとき、前記第１導電素子が正と負の電圧を交差して提供し、前記電気変色層にそれぞれ前記収容溝を形成され、負の電圧を帯びる前記第１導電素子を収納することを特徴とする、請求項４１記載の立体結像表示装置。
【請求項４６】
前記第１導電素子が複数のあるとき、前記第１導電素子が正と負の電圧を交差して提供し、前記電気変色層はそれぞれ負の電圧を帯びる前記第１導電素子に設置することを特徴とする、請求項４１記載の立体結像表示装置。
【請求項４７】
前記第１導電素子に対応して、前記第２基板の下部表面に設ける第２導電素子をさらに備えることを特徴とする、請求項４１記載の電気変色モジュール。
【請求項４８】
前記第１導電素子、前記第２導電素子と前記イオン層が複数あるときは、各前記第１導電素子と前記第２導電素子はそれぞれ収容溝を形成し、前記電気変色層と前記イオン層を収納することを特徴とする、請求項４７記載の立体結像表示装置。
【請求項４９】
前記第１導電素子、前記第２導電素子、前記イオン層が複数あるときは、さらに複数の前記バリアユニットを前記第１導電素子、前記第２導電素子、前記電気変色層および前記イオン層の間に設けられることを特徴とする、請求項４７記載の立体結像表示装置。
【請求項５０】
前記バリアユニットの材料はフォトレジストであることを特徴とする、請求項４９記載の立体結像表示装置。
【請求項５１】
前記第１導電素子が複数のあるとき、前記第１導電素子が正と負の電圧を交差して提供し、前記電気変色層にそれぞれ前記収容溝を形成され、負の電圧を帯びる前記第１導電素子を収納することを特徴とする、請求項４７記載の立体結像表示装置。
【請求項５２】
前記第１導電素子が複数のあるとき、前記第１導電素子は正と負の電圧を交差して提供し、前記電気変色層はそれぞれ負の電圧を帯びる前記第１導電素子に設置することを特徴とする、請求項４７記載の立体結像表示装置。
【請求項５３】
前記第１基板と前記第２基板の材料はプラスチック、高分子プラスチック、ガラスまたは樹脂、ポリエチレンテレフタレート（Ｐｏｌｙｅｔｈｙｌｅｎｅ  Ｔｅｒｅｐｈｔｈａｌａｔｅ，  ＰＥＴ）、ポリカーボネート（Ｐｏｌｙ  Ｃａｒｂｏｎａｔｅ，  ＰＣ）、ポリエチレン（Ｐｏｌｙｅｔｈｙｌｅｎｅ，  ＰＥ）、ポリ塩化ビニル（Ｐｏｌｙ  Ｖｉｎｌｙ  Ｃｈｌｏｒｉｄｅ，  ＰＶＣ）、ポリプロピレン（Ｐｏｌｙ  Ｐｒｏｐｙｌｅｎｅ，  ＰＰ）、ポリスチレン（Ｐｏｌｙ  Ｓｔｙｌｅｎｅ，  ＰＳ）、ポリメタクリル酸メチル（Ｐｏｌｙｍｅｔｈｙｌｍｅｔｈａｃｒｙｌａｔｅ，  ＰＭＭＡ）より組み合わせるプラスチック重合体のいずれかを選択できることを特徴とする、請求項４１記載の立体結像表示装置。
【請求項５４】
前記第１透明導電素子はインジウム錫酸化物（Ｉｎｄｉｕｍ Ｔｉｎ Ｏｘｉｄｅ, ＩＴＯ）、インジウム酸化亜鉛（Ｉｎｄｉｕｍ Ｚｉｎｃ Ｏｘｉｄｅ, ＩＺＯ）、アルミニウム添加酸化亜鉛（ａｌ−ｄｏｐｅｄ ＺｎＯ，   ＡＺＯ）および酸化アンチモン錫（ａｎｔｉｍｏｎｙ ｔｉｎ ｏｘｉｄｅ, ＡＴＯ）より組み合わせた不純物ドープ酸化物（ｉｍｐｕｒｉｔｙ−ｄｏｐｅｄ ｏｘｉｄｅｓ）グループのいずれかであることを特徴とする、請求項４１記載の立体結像表示装置。
【請求項５５】
前記第１導電素子の材料はカーボンナノチューブ（ｃａｒｂｏｎ  ｎａｎｏｔｕｂｅ）またはポリ−３，４−エチレンジオキシチオフェン）（Ｐｏｌｙ−３，４−Ｅｔｈｙｌｅｎｅｄｉｏｘｙｔｈｉｏｐｈｅｎｅ， ＰＥＤＯＴ）導電高分子材料であることを特徴とする、請求項４１記載の立体結像表示装置。
【請求項５６】
前記電気変色層は有機電気変色材料、無機電気変色材料、遷移金属酸化物または遷移金属酸化物と有機電気変色材料の複合材であることを特徴とする、請求項４１記載の立体結像表示装置。
【請求項５７】
前記有機電気変色材料はビピリジル（ｂｉｐｙｒｉｄｙｌｓ）、ビオロゲン（ｖｉｏｌｏｇｅｎ）、アントラキノン（Ａｎｔｈｒａｑｕｉｎｏｎｅ）、テトラチアフルバレン（Ｔｅｔｒａｔｈｉａｆｕｌｖａｌｅｎｅ）またはピラゾロン（ｐｙｒａｚｏｌｏｎｅ）酸化還元形化合物とその派生物であることを特徴とする、請求項５６記載の立体結像表示装置。
【請求項５８】
前記有機電気変色材料は、ポリアセチレン（Ｐｏｌｙａｃｅｔｙｌｅｎｅ）、ポリアニリン（Ｐｏｌｙａｎｉｌｉｎｅ）、ポリピロール（Ｐｏｌｙｐｙｒｒｏｌｅ）、ポリチオフェン（Ｐｏｌｙｔｈｉｏｐｈｅｎｅ）、ポリ−３−アルキルチオフェン（Ｐｏｌｙ−３−ａｌｋｙｔｈｉｏｐｈｅｎｅ）、ポリフラン（Ｐｏｌｙｆｕｒａｎ）、ポリフェニレン（Ｐｏｌｙｐｈｅｎｙｌｅｎｅ）、芳香族ポリアミド／ポリイミドまたはポリフェニレンビニレン（Ｐｏｌｙｐｈｅｎｙｌｅｎｅｖｉｎｙｌｅｎｅ）導電重合物とその派生物であることを特徴とする、請求項５６記載の立体結像表示装置。
【請求項５９】
前記有機電気変色材料は高分子金属錯体（ｐｏｌｙｍｅｒ ｍｅｔａｌ ｃｏｍｐｌｅｘ）とその派生物であることを特徴とする、請求項５６記載の立体結像表示装置。
【請求項６０】
前記有機電気変色材料は遷移元素とランタン系元素配位子錯体とその派生物であることを特徴とする、請求項５６記載の立体結像表示装置。
【請求項６１】
前記有機電気変色材料は金属フタロシアニンとその派生物であることを特徴とする、請求項５６記載の立体結像表示装置。
【請求項６２】
前記有機変色材料はフェロセン（Ｆｅｒｒｏｃｅｎｅ）、フェロセン（Ｆｅｒｒｏｃｅｎｅ）、鉄のチオシアン酸塩［ｉｏｎ（ＩＩＩ）ｔｈｉｏｃｙａｎａｔｅ］を水溶液に溶かし、ヘキサシアノ鉄酸塩をテトラシアノキノンに溶かし、またはテトラチオン酸塩をシアノメタンに溶かすことを特徴とする、請求項５６記載の立体結像表示装置。
【請求項６３】
前記遷移金属酸化物は酸化クロム（Ｃｒ2Ｏ3）、酸化ニッケル（ＮｉＯx）、酸化鉄（ＩｒＯ2）、酸化マンガン（ＭｎＯ2）、水酸化ニッケル[Ｎｉ（ＯＨ）2]と五酸化タンタル（Ｔａ2Ｏ5）より組み合わせる陽極着色（ａｎｏｄｉｃ  ｃｏｌｏｒａｔｉｏｎ）遷移金属酸化物グループのいずれかを選択することを特徴とする、請求項５６記載の立体結像表示装置。
【請求項６４】
前記遷移金属酸化物は酸化タングステン（ＷＯ3）、酸化モリブデン（ＭｏＯ3）、酸化ニオブ（Ｎｂ2Ｏ3）、酸化チタン（ＴｉＯ2）、チタン酸ストロンチウム（ＳｒＴｉＯ3）と五酸化タンタル（Ｔａ2Ｏ5）より組み合わせる陰極着色（ｃａｔｈｏｄｉｃ  ｃｏｌｏｒａｔｉｏｎ）遷移金属酸化物グループのいずれかを選択することを特徴とする、請求項５６記載の立体結像表示装置。
【請求項６５】
前記遷移金属酸化物は酸化バナジウム（Ｖ2Ｏ2）、酸化ロジウム（Ｒｈ2Ｏ3）と酸化コバルト（ＣｏＯｘ）より組み合わせる陰／陽極着色（ｃａｔｈｏｄｉｃ／ａｎｏｄｉｃ  ｃｏｌｏｒａｔｉｏｎ）遷移金属酸化物グループのいずれかを選択することを特徴とする、請求項５６記載の立体結像表示装置。
【請求項６６】
前記遷移金属酸化物はフェロシアン化第二鉄（Ｆｅ4［Ｆｅ（ＣＮ）6］3 ）であることを特徴とする、請求項５６記載の立体結像表示装置。
【請求項６７】
前記無機電気変色材料はＬｉ、Ｋ、Ｍｇ、Ｃｒ、Ｃｕ、ＢａドープのＣ６０フィルムであることを特徴とする、請求項５６記載の立体結像表示装置。
【請求項６８】
前記イオン層の有機材料は酸化還元指示薬（Ｒｅｄｏｘ  Ｉｎｄｉｃａｔｏｒ）または酸塩基指示薬（ａｃｉｄ−ｂａｓｅ  Ｉｎｄｉｃａｔｏｒ）であることを特徴とする、請求項４１記載の立体結像表示装置。
【請求項６９】
前記酸化還元指示薬はメチレンブルー（Ｍｅｔｈｙｌｅｎｅ  ｂｌｕｅ，  Ｃ16Ｈ18ＣｌＮ3Ｓ３Ｈ2Ｏ）、ジクロロフェノールインドフェノールナトリウム（Ｄｉｃｈｌｏｒｏｐｈｅｎｏｌｉｎｄｏｐｈｅｎｏｌ  ｓｏｄｉｕｍ，  Ｃ12Ｈ6Ｃl2ＮＮａＯ2）、Ｎ−フェニルアントラニル酸（Ｃ13Ｈ11ＮＯ2）、ジフェニルアミンスルホン酸ナトリウム（Ｃ12Ｈ10ＮＮａＯ3Ｓ）、Ｎ，Ｎ’−ジフェニルベンジジン（Ｎ，Ｎ’−Ｄｉｐｈｅｎｙｌｂｅｎｚｉｄｉｎｅ，  Ｃ20Ｈ20Ｎ2）またはビオローゲン（Ｖｉｏｌｏｇｅｎ）であることを特徴とする、請求項６８記載の立体結像表示装置。
【請求項７０】
前記酸塩基指示薬はバリアミンブルーＢジアゾニウム塩（Ｖａｒｉａｍｉｎｅ Ｂｌｕｅ Ｂ Ｄｉａｚｏｎｉｕｍ ｓａｌｔ，Ｃ13Ｈ12ＣｌＮ3Ｏ）であることを特徴とする、請求項６８記載の立体結像表示装置。
【請求項７１】
前記イオン層の無機材料は無機派生物であることを特徴とする、請求項４１記載の立体結像表示装置。
【請求項７２】
前記無機派生物は遷移元素の酸化物、硫化物、塩化物または水酸化物であることを特徴とする、請求項７１記載の立体結像表示装置。
【請求項７３】
前記遷移元素はスカンジウム亜族（ＩＩＩＢ）、チタニウム亜族（ＩＶＢ）、バナジウム亜族（ＶＢ）、クロム亜族（ＶＩＢ）、マンガン亜族（ＶＩＩＢ）、鉄族（ＶＩＩＩ）、銅亜族（ＩＢ）、亜鉛亜族（ＩＩＢ）または白金族（ＶＩＩＩ）であることを特徴とする、請求項７２記載の立体結像表示装置。
【請求項７４】
前記無機派生物はハロゲン族（ＶＩＩＡ）、酸素基（ＶＩＡ）、窒素族（ＶＡ）、カーボン族（ＩＶＡ）、ホウ素族（ＩＩＩＡ）、アルカリ土類（ＩＩＡ）またはアルカリ金属族（ＩＡ）であることを特徴とする、請求項７１記載の立体結像表示装置。
【請求項７５】
前記イオン層の無機材料は塩化第一鉄（ＦｅＣｌ2）、塩化第二鉄（ＦｅＣｌ3）、三塩化チタン（ＴｉＣｌ3）、四塩化チタン（ＴｉＣｌ4）、塩化ビスマス(Ｂｉｃｌ3)、塩化銅(ＣｕＣｌ2)または臭化リチウム(ＬｉＢｒ)であることを特徴とする、請求項４１記載の立体結像表示装置。
【請求項７６】
前記イオン層は一種の非活性導電塩をさらに備えることを特徴とする、請求項４１記載の電気変色モジュール。
【請求項７７】
前記非活性導電塩はリチウム、ナトリウムまたはテトラアルキルアミン塩であることを特徴とする、請求項７６記載の電気変色モジュール。
【請求項７８】
前記イオン層の溶剤はジメチルスルホキシド［（ＣＨ3）2ＳＯ］、炭酸プロピレン（Ｃ4Ｈ6Ｏ3）、水（Ｈ2Ｏ）、γ−ブチロラクトン、アセトニトリル、シアン化エチル、ベンゾニトリル、グルタロニトリル、メチルグルタロニトリル、３，３’−オキシジプロピオニトリル、ヒドロキシプロピオニトリル、ジメチルホルムアミ、Ｎ−メチルピロリジンケトン、スルホラン、３−メチルスルホランまたはその混合物を用いるであることを特徴とする、請求項４１記載の立体結像表示装置。
【請求項７９】
前記第１透明導電素子と前記第２導電素子はインジウム錫酸化物（Ｉｎｄｉｕｍ Ｔｉｎ Ｏｘｉｄｅ, ＩＴＯ）、インジウム酸化亜鉛（Ｉｎｄｉｕｍ Ｚｉｎｃ Ｏｘｉｄｅ, ＩＺＯ）、アルミニウム添加酸化亜鉛（ａｌ−ｄｏｐｅｄ ＺｎＯ，   ＡＺＯ）および酸化アンチモン錫（ａｎｔｉｍｏｎｙ ｔｉｎ ｏｘｉｄｅ, ＡＴＯ）より組み合わせた不純物ドープ酸化物（ｉｍｐｕｒｉｔｙ−ｄｏｐｅｄ ｏｘｉｄｅｓ）グループのいずれかであることを特徴とする、請求項４７記載の立体結像表示装置。
【請求項８０】
前記第１導電素子と前記第２導電素子の材料はカーボンナノチューブ（ｃａｒｂｏｎ  ｎａｎｏｔｕｂｅ）またはポリ−３，４−エチレンジオキシチオフェン）（Ｐｏｌｙ−３，４−Ｅｔｈｙｌｅｎｅｄｉｏｘｙｔｈｉｏｐｈｅｎｅ， ＰＥＤＯＴ）導電高分子材料であることを特徴とする、請求項４７記載の立体結像表示装置。
【発明の詳細な説明】
【技術分野】
【０００１】
本発明は一種の電気変色モジュール及び該モジュールを備えた立体結像表示装置、一種の電気変色材料であり、一種の電気変色材料をイオン層としてイオンを電気変色層に提供する電気変色モジュール及び該モジュールを備えた立体結像表示装置に関し、特にイオン層の材料は少なくとも一つの有機材料と少なくとも一つの無機材料を溶剤に溶かせて作るものに関する。
【背景技術】
【０００２】
電気変色（Ｅｌｅｃｔｒｏｃｈｒｏｍｉｓｍ，  ＥＣ）材料は電流または電場の作用により、電気変色材料が光吸収または光散乱を発生し、色に可逆性変色を引き起こすことをいう。
【０００３】
図１は、公知技術の電気変色モジュールの概略図である。図示したように、電気変色モジュール１は第１基板１１と、第２基板１２と、電気変色層１３と、電解質層１４とを備える。第１基板１１の上部表面に第１導電素子１１１を設けられ、第２基板１２の下部表面に第２導電素子１２１を設けられている。第１導電素子１１１及び／または第２導電素子１２１より電子を提供し、電解質層１４よりイオンを電気変色層１３に提供することによって、イオンを格子に進入し変色効果を有する。
または図２は、もう一つの公知技術の電気変色モジュールの概略図である。図１に示した電気変色モジュール構造において、電解質層１４の上にはさらに逆方向の電気変色層１５を設けられ、イオン格納層と補助変色層として、変色極性と電気変色層１３との相反する働きによって、光透過度の偏差値を向上する。
【０００４】
公知の電気変色モジュールは、例えば、酸化タングステン（ＷＯ3）、水酸化ニッケル[Ｎｉ（ＯＨ）2]、フェロシアン化第二鉄など、すべて遷移元素酸化物またはその派生物を無機の固体膜または有機化合物／電解質材料を混ぜ合わせた複合材により、電子と外部提供のイオンソース（電解質または第２変色材料）を提供し、イオンを格子に進入させ、変色効果を実現する。
【先行技術文献】
【特許文献】
【０００５】
【特許文献１】中華民国特許公報第Ｍ３６８０８８号「整合式電気変色２Ｄ／３Ｄ表示装置」
【特許文献２】中華民国特許公報第Ｍ３７１９０２号（２Ｄ平面像／３Ｄ立体映像表示画面切り換え可能な表示装置）
【特許文献３】中華民国特許公報第Ｉ２９６７２３号（立体映像を表示可能な液晶パネルのカラーフィルタとその製造方法）
【特許文献４】米国特許公報第２００６０８７４９９号（Ａｕｔｏｓｔｅｒｅｏｓｃｏｐｉｃ  ３Ｄ  ｄｉｓｐｌａｙ  ｄｅｖｉｃｅ  ａｎｄ  ｆａｂｒｉｃａｔｉｏｎ  ｍｅｔｈｏｄ  ｔｈｅｒｅｏｆ）
【発明の概要】
【発明が解決しようとする課題】
【０００６】
公知技術の電解質層の材料は固体電解質と液体電解質とゲル電解質に大きく分けることができる。しかし、前述の電解質としての材料はイオンを電気変色層に提供する機能しかなく、光学透過度の偏差値を向上するには、図２に示すように、もう一つの電気変色層１５を新たに設けなければならない。よって、電気変色モジュール１の厚みが増加し、電気変色モジュール１の更なる応用を困難にしている。
【０００７】
一方、通常の立体映像表示技術の原理は両眼の像差（Ｂｉｎｏｃｕｌａｒ  ｄｉｓｐａｒｉｔｙ）を利用し、右目と左目それぞれが映像を受信して、脳内にて一つの立体映像に統合される。裸眼立体表示技術の構造はレンチキュラーレンズ（Ｌｅｎｔｉｃｕｌａｒ）と光学バリア（Ｂａｒｒｉｅｒ）の２種類に大きく分けることができる。さらに、電気変色材料による光学バリア（Ｂａｒｒｉｅｒ）を実現し、かつ立体像または平面像の切り換え機能を備える立体映像表示装置に関する特許は以下のとおりである。
【０００８】
中華民国特許公報第Ｍ３６８０８８号整合式電気変色２Ｄ／３Ｄ表示装置（特許文献１）、中華民国特許公報第Ｍ３７１９０２号２Ｄ平面像／３Ｄ立体映像表示画面切り換え可能な表示装置（特許文献２）、中華民国特許公報第Ｉ２９６７２３立体映像を表示可能な液晶パネルのカラーフィルタとその製造方法（特許文献３）、米国特許公報第２００６０８７４９９号Ａｕｔｏｓｔｅｒｅｏｓｃｏｐｉｃ  ３Ｄ  ｄｉｓｐｌａｙ  ｄｅｖｉｃｅ  ａｎｄ  ｆａｂｒｉｃａｔｉｏｎ  ｍｅｔｈｏｄ  ｔｈｅｒｅｏｆ（特許文献４）などがある。
前述した特許文献１〜４はすべて電気変色材料を立体映像表示の視差バリア装置として利用されている。そのうち、特許文献１と特許文献２において、共通の欠点は電気変色装置に必要な電解質層が設けられておらず、イオンを電気変色層に提供する電解質層がないため、電気変色装置は酸化または還元の可逆反応を引き起し変色または褪色変化ができない。このため、前述した特許文献１〜４は実施不可能である。
さらに、視差バリア装置の透明電極層と電気変色材料層ともグリッドパターン構造である。生産の過程では、層ごとに塗布、スパッターリングまたはエッチングを実施した上、各層間には正確に位置合わせをする必要があり、生産プロセスが極めて複雑である。さらに、各積層ともグリッドパターン構造のため、グリッド同士の中間部に中空区域を形成され、全体の光透過、屈折または反射が影響される。一般の２Ｄ表示も表示装置の映像品質に影響を与え、色差または輝度不均一の問題を引き起こす。
一方、特許文献３は液晶表示装置に埋め込み、カラーフィルタに成形される構造である。前述したすべての特許文献の電気変色層とも公知技術の電気変色材料と、変色機制が使用されており、大きい駆動電圧を要し、材料が欠陥を引き起こし易く、かつ使用寿命が短い等の問題が残されている。
【０００９】
よって、本発明は、より広く応用でできて、光学透過値の偏差値を向上でき、かつ電気変色モジュールの厚みが増えない一種の電気変色モジュールを開発することと、その電気変色モジュールを立体映像に応用させることを積極に開示する。
【課題を解決するための手段】
【００１０】
本発明は前記した従来の電気変色モジュールの欠点に鑑みてなされたもので、厚みを増やさない前提において、生産プロセスを簡素化できると共に、光学透過度の偏差値を向上する目的を達成できる一種の電気変色モジュールを提供することにある。
本発明のひとつの目的は、少なくとも一つの有機材料と少なくとも一つの無機材料を溶剤に溶かせて作られたイオン層を電解質層と補助電気変色層として使用可能な電気変色モジュールを提供する。
【００１１】
本発明のもう一つの目的は、一種の高速に変色／褪色でき、ライフサイクルが長く、かつ駆動電圧が小さい電気変色モジュールを提供する。
【００１２】
本発明のさらに一つの目的は、一種の電気変色材料が変色した後に、色を深めることのできる電気変色モジュールを提供する。
【００１３】
前記目的を達成するため、本発明の電気変色モジュールは、上部表面に少なくとも一つの第１導電素子を設ける第１基板と、第２基板と、第１基板および第２基板との間に設ける少なくとも一つの電気変色層と、電気変色層の表面に設けるイオン層とを含み、前記材料は少なくとも一つの有機材料と少なくとも一つの無機材料を溶剤に溶かせて作るものである。
【００１４】
本発明の電気変色モジュールの構造は、さらにいくつかの実施形態を有する。
【００１５】
イ、          第１導電素子、電気変色層とイオン層が複数あるときは、各第１導電素子はそれぞれ収容溝を形成し電気変色層とイオン層を収納する。
【００１６】
ロ、          第１導電素子、電気変色層とイオン層が複数あるときは、さらに複数のバリアユニットを当該第１導電素子、当該電気変色層および当該イオン層の間に設けられる。
【００１７】
ハ、          第１導電素子と電気変色層が複数あるときは、当該第１導電素子より正負の電圧を交差に提供し、当該電気変色層はそれぞれ収容溝を形成され、負の電気を帯びる第１導電素子を格納する。
【００１８】
二、          第１導電素子と電気変色層が複数あるときは、当該第１導電素子より正負の電圧を交差に提供し、当該電気変色層はそれぞれ負の電気を帯びる第１導電素子に設けられる。
【００１９】
第１導電素子より正負の異なる電圧を提供することによって、電気変色層とイオン層を変色／褪色させる。
【００２０】
本発明の電気変色モジュールはさらに第２基板の下部表面に設けられる少なくとも一つの第２導電素子を備える。第２導電素子は同じく前述イ、ロ、ハ、二、の構造に設けることができる。詳細を以下のとおり説明する。
【００２１】
イ、          第１導電素子と、第２電気変色層と、電気変色層とイオン層が複数あるときは、各第１導電素子と各第２導電素子はそれぞれ収容溝を形成し、電気変色層とイオン層を収納する。
【００２２】
ロ、          第１導電素子と、第２導電素子と、電気変色層とイオン層が複数あるときは、さらに複数のバリアユニットを当該第１導電素子、当該第２導電素子、当該電気変色層および当該イオン層の間に設けられる。
【００２３】
ハ、          第１導電素子と電気変色層が複数あるときは、当該第１導電素子より正負の電圧を交差に提供し、当該第２導電素子より正の電圧を提供し、当該電気変色層はそれぞれ収容溝を形成され、負の電気を帯びる当該第１導電素子を格納する。
【００２４】
二、          第１導電素子と電気変色層が複数あるときは、当該第１導電素子より正負の電圧を交差に提供し、当該第２導電素子より正の電圧を提供し、当該電気変色層はそれぞれ負の電気を帯びる当該第１導電素子に設けられる。
【００２５】
第１導電素子と第２導電素子に正負の異なる電圧を提供することによって、電気変色層とイオン層の変色／褪色が加速されるとともに、電気変色層とイオン層の変色範囲を制限できる。
【００２６】
本発明のまた一つの目的は、一種の前記電気変色モジュールを使用した立体結像表示装置に２Ｄ映像と３Ｄ映像の切り換え機能を備える表示装置を提供する。
【００２７】
前述目的を達成するため、本発明の立体結像表示装置は、平面像と立体映像を表示するための映像表示モジュールと、前記電気変色モジュールとを備える。
【００２８】
電気変色モジュールは細部に、複数の電気変色モジュールにそれぞれ光格子を形成させ、表示装置に取り付けるか、または全体として、複数の電気変色層を備えた電気変色モジュールを光格子に仕上げて表示装置に取付け、バリアの機能を持たせることもできる。
【発明の効果】
【００２９】
これにより、本発明の電気変色モジュールと立体結像表示装置は光学透過度の偏差値を向上でき、電気変色モジュールと立体結像表示装置の厚みを増やさない、高速変色／褪色、ライフサイクルが長く、かつ駆動電圧が小さいといった効果を有する。
【図面の簡単な説明】
【００３０】
【図１】公知技術の電気変色モジュールの概略図である。
【図２】もう一つの公知技術の電気変色モジュールの概略図である。
【図３】本発明の実施例１の電気変色モジュールの概略図である。
【図４】本発明の実施例２の説明図で、第１導電素子が複数設けられた電気変色モジュールの概略図である。
【図５】本発明の実施例３の説明図で、電気変色層が複数設けられた電気変色モジュールの概略図である。
【図６】本発明の実施例４の説明図で、第１導電素子が複数設けられた電気変色モジュールの概略図である。
【図７】本発明の実施例４の説明図で、第１導電素子が複数設けられた電気変色モジュールの概略図である。
【図８】本発明の実施例４の説明図で、第１導電素子が複数設けられた電気変色モジュールの概略図である。
【図９】本発明実施例４の説明図で、第１導電素子が複数設けられた電気変色モジュールの概略図である。
【図１０】本発明の実施例４の説明図で、第１導電素子が複数設けられた電気変色モジュールの概略図である。
【図１１】本発明の実施例５の説明図で、第１導電素子が複数の収容溝に設けられた電気変色モジュールの概略図である。
【図１２】図１１の電気変色モジュールの立体図である。
【図１３】本発明の実施例６の説明図で、第１導電素子を複数設けてバリアにした電気変色モジュールの概略図である。
【図１４】図１３の電気変色モジュールの上視図である。
【図１５】図１３の電気変色モジュールの立体図である。
【図１６】本発明の実施例７の説明図で、第１導電素子、電気変色層とイオン層を複数設け、その間にバリアユニットを設けられた電気変色モジュールの概略図である。
【図１７】本発明の実施例８の説明図で、電気変色層を複数設け、電極機能を兼ね備える概略図である。
【図１８】本発明の実施例９の説明図で、さらに第２導電素子を備えた電気変色モジュールの概略図である。
【図１９】本発明の実施例１０の説明図で、図９の第２基板の下部はさらに第２導電素子を備えた電気変色モジュールの概略図である。
【図２０】本発明の実施例１１の説明図で、図１０の第２基板の下部はさらに第２導電素子を備えた電気変色モジュールの概略図である。
【図２１】本発明の実施例１２の説明図で、第１導電素子と第２導電素子を複数設け、順を追ってバリアにした電気変色モジュールの概略図である。
【図２２】図２１の電気変色モジュールの上視図である。
【図２３】図２１の電気変色モジュールの立体図である。
【図２４】本発明の実施例１３の説明図で、２層の電気変色層が積層された電気変色モジュールの概略図である。
【図２５】本発明の実施例１４の説明図で、３層の電気変色層が積層された電気変色モジュールの概略図である。
【図２６】本発明の実施例１３と実施例６を結合させた設計態様の電気変色モジュールの概略図である。
【図２７】本発明の実施例１４と実施例６を結合させた設計態様の電気変色モジュールの概略図である。
【図２８】本発明の実施例１５の説明図で、複数の電気変色モジュールを映像表示モジュールに設けられた立体結像表示装置の概略図である。
【図２９】本発明の実施例１６の説明図で、図１６の電気変色モジュールを映像表示モジュールに設けられた立体結像表示装置の概略図である。
【発明を実施するための形態】
【００３１】
以下図面を参照しながら本発明について詳しく説明する。
【実施例】
【００３２】
まず、図３を参照する。図３は本発明の実施例１による電気変色モジュールの概略図である。図示のように、電気変色モジュール２は第１基板２１、第２基板２２、電気変色層２３、およびイオン２４を備える。第１基板２１の上部表面に少なくとも一つの第１導電素子２１１が設けられている。電気変色層２３は第１基板２１と第２基板２２との間に設けられている。イオン層２４を電気変色層２３の表面に設けて、接地させる。材料は少なくとも一つの有機材料と少なくとも一つの無機材料とを溶剤に溶かせて作る。
【００３３】
これにより、正の電圧または負の電圧を第１導電素子２１１に印加し電圧差を形成すると、第１導電素子２１１は電子を電気変色層２３より抜き出しまたは提供し、イオン層２４よりイオンを提供することによって、電気変色層２３に酸化または還元反応を引き起こさせ、褪色または変色を切り換えることができる。イオン層２４自体は少なくとも一つの有機材料と少なくとも一つの無機材料を溶剤に溶かせて仕上げる電気変色材料であり、酸化と還元反応の特性を備えるため、電子を失うまたは獲得すると同時に、酸化または還元反応を引き起し、電気変色層２３にしたがって褪色または変色を引き起こされる。このほか、イオン層２４の溶液濃度、電位差、溶剤の極性ｐｈ値、両極間の距離と誘電率などのパラメータを制御することにより、イオン層２４の光学透過度の偏差値を引き上げまたは引き下げすることができる。
【００３４】
さらに、本発明の電気変色モジュール２は図４ないし２３のように、様々な実施態様ができる。
【００３５】
図４を参照する。図４は第１導電素子が複数設けられた本発明の実施例２による電気変色モジュールの概略図である。図示のように、第１導電素子２１１は複数設けられており、各第１導電素子２１１より正と負の電圧をそれぞれ印加することによって、電気変色層２３とイオン層２４の各ブロックの変色／褪色効果と速度を調節し、電気変色モジュール２のさらなる応用に備える。
【００３６】
図５は電気変色層が複数設けられた電気変色モジュールの概略図であり、図５を参照して本発明の実施例３を説明する。図示のように、同じくイオン層２４を接地し電圧差を形成することによって、第１導電素子２１１は電子を電気変色層２３より抜き出しまたは提供し、イオン層２４からの電子提供によって、電気変色層２３に酸化または還元反応を引き起こさせ、褪色または変色を切り換える。さらに、光格子として電気変色層２３を複数設けることによって、立体結像表示装置に利用できる。
【００３７】
図６ないし１０は本発明の実施例４に係る第１導電素子と電気変色層が複数設けられた電気変色モジュールの概略図である。
図示のように、第１導電素子２１１と電気変色層２３を複数設けることにより、それぞれの需要に応じて、各第１導電素子２１１に正と負の電圧（図９、１０に示す）を提供し、各位置に対応された電気変色層２３とイオン層２４を各ブロックの変色／褪色効果と速度を調節し、形成される光格子間の間隔を調節することによって、画像コーディングするためのモアレ画像を形成できるほか、様々な生産プロセスによって、それぞれの設置態様ができる。
【００３８】
図１１は本発明の実施例５に係る、第１導電素子が複数の収容溝に設けられた電気変色モジュールの概略図であり、図１２は図１１の電気変色モジュールの立体図である。
図示のように、第１導電素子２１１、電気変色層２３とイオン層２４とも複数設けられているほか、イオン層２４は溶液状態に存在しているため、第１導電素子２１１をそれぞれ収容溝に形成させ、イオン層２４をこぼれさせないように格納しておく。
【００３９】
図１３は、本発明の実施例６に係る、第１導電素子を複数設けバリアにした電気変色モジュールの概略図であり、図１４は、図１３の電気変色モジュールの上視図であり、図１５は、図１３の電気変色モジュールの立体図である。
図示のように、本例にあっては、第１導電素子２１１と、電気変色層２３とイオン層２４とが複数設けられているほか、イオン層２４は溶液状態で存在されているため、第１導電素子２１１をそれぞれに仕切っておき、イオン層２４をこぼれさせないように格納しておく。第１導電素子２１１はそれぞれ順を追って、正と負の電圧を提供し電圧差を形成した上、電子の抜き出しまたは提供が行われる。
【００４０】
図１６に基づき本発明の実施例７を説明する。図１６は、第１導電素子、電気変色層とイオン層を複数設け、その間にバリアユニットを設けられた電気変色モジュールの概略図である。
図示のように、イオン層２４は溶液形態のため、イオン層２４を複数設けるときは、その間はさらにバリアユニット２５を設けそれぞれに仕切っておき、イオン層２４をこぼれさせずに格納しておく。バリアユニット２５はたとえば、フォトレジストを使用する。本実施例において、同じくイオン層２４を接地させ、第１導電素子２１１より正と負の電圧を提供し電圧差を形成した上、電子の抜き出しまたは提供が行われる。
【００４１】
図１７に基づき本発明の実施例８について説明する。第１基板２１は少なくとも一つの第１導電素子２１１を設けられ、第１導電素子２１１は正の電圧のみを提供し、電気変色層２３は前述各実施例と異なり複数設けられており、電気変色層２３は電極機能を兼ね合わせる。ここでは電気変色層２３に負の電圧を印加される。このような実施態様において、電気変色材料自ら導電と変色機能を持つ、たとえばポリアニリンなどの導電高分子を使用しなければならない。
【００４２】
本発明の電気変色モジュールはさらに第２基板の下部表面に設けられる少なくとも一つの第２導電素子を備える。第２導電素子はそれぞれ一つのみまたは複数の形態にて、図３乃至図１６の電気変色モジュールに設けて、電位差を形成させることができる。よって、これらの各実施例においては、イオン層を接地する必要がない。また他の構造は同じであるため、ここでの説明を省略する。
以下に参考的にいくつかの実施態様を説明する。
【００４３】
図１８に基づき、本発明の実施例９を説明する。図１８はさらに第２導電素子を備えた電気変色モジュールの概略図である。
図示のように、本発明の電気変色モジュール１はさらに第２基板２２の下部表面に設けられる少なくとも一つの第２導電素子２２１を備える。本実施例において、第２導電素子２２１は一つのみが設置され、第２導電素子２２１をもう一つの側面に設けることにより、第１導電素子２１１と第２導電素子２２１は電子の提供または抜き出しの速度が加速され、電気変色層２３とイオン層２４の変色／褪色の速度を引き上げることができる。
【００４４】
図１９に基づき本発明の実施例１０を説明する。図１９は、図９の第２基板の下部にさらに第２導電素子を備えた電気変色モジュールの概略図である。
図２０に基づき本発明の実施例１１を説明する。図２０は、図１０の第２基板の下部にさらに第２導電素子を備えた電気変色モジュールの概略図である。本実施例において、第２導電素子２２１は一つのみが設置され、第１導電素子２１１より正と負の電圧を交差して提供し、第２導電素子件２２１より正の電圧を提供することによって、電子は正電圧の牽引により移動し、電子の活動範囲が制限され、イオン層２４の変色／褪色範囲を制限できる。
【００４５】
図２１に基づき本発明の実施例１２を説明する。図２１は、第１導電素子と第２導電素子を複数設け、順を追ってバリアにした電気変色モジュールの概略図であり、図２２は、図２１の電気変色モジュールの上視図であり、図２３は、図２１の電気変色モジュールの立体図である。
図示のように、本例は図１３と類似する。図１３では第１導電素子２１１のみをバリアとして使われている。本実施例においては、バリアである第１導電素子２１１とバリアである第２導電素子２２１を交差してイオン層２４の間に設けて、こぼさせないように仕切っておく。
【００４６】
前述した各実施例の概念は、電場を制御することによってイオン層２４を仕切っておき、変色による映像のクロストーク（ｃｒｏｓｓ  ｔａｌｋ）を避ける。前述した各実施例はインターディジタル形電極（Ｉｎｔｅｒｄｉｇｉｔａｔｅｄ  ｅｌｅｃｔｒｏｄ，  ＩＤＥ）である。たとえば、第１導電素子２１１と第２導電素子２２１を交差して配列した上、それぞれ正と負の電極を印加すれば、イオン層２４が変色するときの位置は有効に第２導電素子２２１の負極に制限される。
【００４７】
前記電気変色モジュール２における第１基板２１、第１導電素子２１１、第２基板２２、第２導電素子２２１、電気変色層２３とイオン層２４を含み各組成素子の材料は併せて後述する。
【００４８】
第１基板２１と第２基板２２の材料はプラスチック、高分子プラスチック、ガラスまたは樹脂、ポリエチレンテレフタレート（Ｐｏｌｙｅｔｈｙｌｅｎｅ  Ｔｅｒｅｐｈｔｈａｌａｔｅ，  ＰＥＴ）、ポリカーボネート（Ｐｏｌｙ  Ｃａｒｂｏｎａｔｅ，  ＰＣ）、ポリエチレン（Ｐｏｌｙｅｔｈｙｌｅｎｅ，  ＰＥ）、ポリ塩化ビニル（Ｐｏｌｙ  Ｖｉｎｌｙ  Ｃｈｌｏｒｉｄｅ，  ＰＶＣ）、ポリプロピレン（Ｐｏｌｙ  Ｐｒｏｐｙｌｅｎｅ，  ＰＰ）、ポリスチレン（Ｐｏｌｙ  Ｓｔｙｌｅｎｅ，  ＰＳ）、ポリメタクリル酸メチル（Ｐｏｌｙｍｅｔｈｙｌｍｅｔｈａｃｒｙｌａｔｅ，  ＰＭＭＡ）より組み合わせるプラスチック重合体のいずれかを選択できる。
【００４９】
第１導電素子２１１と第２導電素子２２１の材料はインジウムスズ酸化物（Ｉｎｄｉｕｍ  Ｔｉｎ  Ｏｘｉｄｅ，  ＩＴＯ）、インジウム酸化亜鉛（Ｉｎｄｉｕｍ  Ｚｉｎｃ  Ｏｘｉｄｅ，  ＩＺＯ）、アルミニウム添加酸化亜鉛（Ａｌ−ｄｏｐｅｄ  ＺｎＯ，  ＡＺＯ）と酸化アンチモン錫（Ａｎｔｉｍｏｎｙ  Ｔｉｎ  Ｏｘｉｄｅ，  ＡＴＯ）より組み合わせる不純物ドープ酸化物（Ｉｍｐｕｒｉｔｙ−Ｄｏｐｅｄ  Ｏｘｉｄｅｓ）グループのいずれかまたはカーボンナノチューブ（ｃａｒｂｏｎ  ｎａｎｏｔｕｂｅ）、ポリ−３，４−エチレンジオキシチオフェン（Ｐｏｌｙ−３，４−Ｅｔｈｙｌｅｎｅｄｉｏｘｙｔｈｉｏｐｈｅｎｅ，  ＰＥＤＯＴ）などの導電高分子材料を選択できる。
【００５０】
電気変色層２３は有機電気変色材料、無機電気変色材料、遷移金属酸化物、遷移金属化合物、または遷移金属化合物と有機電気変色材料の複合材から選択し、設置の方法はたとえば、ゾルゲル法（ｓｏｌ−ｇｅｌ）、真空スパッターリング（ｓｐｕｔｔｅｒｉｎｇ）法、電気メッキ（ｐｌａｔｉｎｇ）法、スクリーン印刷、吹き付け、陽極酸化法（Ａｎｏｄｉｚｉｎｇ）、光重合法（ｐｈｏｔｏｐｏｌｙｍｅｒｉｚａｔｉｏｎ）、レーザー蝕刻法、電気泳動法または電気化学合成蒸着などの方法がある。
【００５１】
前述した有機電気変色材料はビピリジル（ｂｉｐｙｒｉｄｙｌｓ）、ビオロゲン（ｖｉｏｌｏｇｅｎ）、アントラキノン（Ａｎｔｈｒａｑｕｉｎｏｎｅ）、テトラチアフルバレン（Ｔｅｔｒａｔｈｉａｆｕｌｖａｌｅｎｅ）またはピラゾロン（ｐｙｒａｚｏｌｏｎｅ）酸化還元形化合物とその派生物、あるいはポリアセチレン（Ｐｏｌｙａｃｅｔｙｌｅｎｅ）、ポリアリニン（Ｐｏｌｙａｎｉｌｉｎｅ）、ポリピロール（Ｐｏｌｙｐｙｒｒｏｌｅ）、ポリチオフェン（Ｐｏｌｙｔｈｉｏｐｈｅｎｅ）、ポリ−３−アルキルチオフェン（Ｐｏｌｙ−３−ａｌｋｙｔｈｉｏｐｈｅｎｅ）、ポリフラン（Ｐｏｌｙｆｕｒａｎ）、ポリフェニレン（Ｐｏｌｙｐｈｅｎｙｌｅｎｅ）、芳香族ポリアミド／ポリイミドまたはポリフェニレンビニレン（Ｐｏｌｙｐｈｅｎｙｌｅｎｅｖｉｎｙｌｅｎｅ）導電重合物とその派生物、もしくはポリ金属錯化合物とその派生物、または遷移金属とランタン系元素の配位子錯化合物とその派生物、もしくは金属フタロシアニンとその派生物、またはフェロセン（Ｆｅｒｒｏｃｅｎｅ）、鉄のチオシアン酸塩［ｉｏｎ（ＩＩＩ）ｔｈｉｏｃｙａｎａｔｅ］を水溶液に溶かし、ヘキサシアノ鉄酸塩（ｈｅｘａｃｙａｎｏｆｅｒｒａｔｅ）をテトラシアノキノンに溶かし、またはテトラチオン酸塩をシアノメタンに溶かせる。
【００５２】
遷移金属化合物は酸化クロム（Ｃｒ2Ｏ3）、酸化ニッケル（ＮｉＯx）、酸化イリジウム（ＩｒＯ2）、酸化マンガン（ＭｎＯ2）、水酸化ニッケルＮｉ（ＯＨ）2と五酸化タンタル（Ｔａ2Ｏ5）より組み合わせる陽極着色（ａｎｏｄｉｃ  ｃｏｌｏｒａｔｉｏｎ）遷移金属酸化物グループのいずれか、または酸化タングステン（ＷＯ3）、酸化モリブデン（ＭｏＯ3）、酸化ニオブ（Ｎｂ2Ｏ3）、酸化チタニウム（ＴｉＯ2）、チタン酸ストロンチウム（ＳｒＴｉＯ3）および五酸化タンタル（Ｔａ2Ｏ5）より組み合わせる陰極着色（ｃａｔｈｏｄｉｃ  ｃｏｌｏｒａｔｉｏｎ）遷移金属酸化物のいずれかを選択する。または酸化バナジウム（Ｖ2Ｏ2）、酸化ロジウム（Ｒｈ2Ｏ3）及び酸化コバルト（ＣｏＯx）より組み合わせる陰／陽極着色（ｃａｔｈｏｄｉｃ／ａｎｏｄｉｃ  ｃｏｌｏｒａｔｉｏｎ）遷移金属酸化物グループのいずれかを選択する。
【００５３】
遷移金属化合物はフェロシアン化第二鉄（Ｆｅ4［Ｆｅ（ＣＮ）6］3  ）である。
【００５４】
無機電気変色材料はＬｉ、Ｋ、Ｍｇ、Ｃｒ、Ｃｕ、ＢａドープのＣ６０フィルムである。
【００５５】
イオン層２４の有機材料は酸化還元指示薬（Ｒｅｄｏｘ  Ｉｎｄｉｃａｔｏｒ）または酸塩基指示薬（ａｃｉｄ−ｂａｓｅ  Ｉｎｄｉｃａｔｏｒ）である。酸化還元指示薬（Ｒｅｄｏｘ  Ｉｎｄｉｃａｔｏｒ）は一種の酸化還元滴定に使用する指示薬であり、特定の電極電位において、顕著な色変化を引き起こすことができる。通常は、自らが酸化還元性質を有する有機試薬であって、酸化形と還元形には様々な色を有し、金属有機配合物、有機の酸化還元系統の２種類はよく見かけるタイプである。ほとんどの酸化還元指示薬と有機酸化還元系統ともプロトン（すなわち、Ｈ+）を電気化学反応の参与物とされている。この特性により、酸化還元指示薬もｐＨ依存の酸化還元指示薬、ｐＨを依存しない酸化還元指示薬２種類に分けられる。ｐＨを依存しない酸化還元指示薬は、２，２’−ビピリジン錯イオン、５−ニトロフェナントロリン第一鉄錯体、Ｎ−フェニルアントラニル酸、１，１０−フェナントロリンの鉄（ＩＩ）錯体、ブリリアントブルー、パラコート、２，２’−ビピリジン錯イオン、５，６−ジメチルフェナントロリン第一鉄錯体、３，３’−ジメトキシベンジジン、ジフェニルアミンスルホン酸ナトリウム、Ｎ，Ｎ’ジフェニルベンジジン、ジフェニルアミン、メチルビオローゲンなどがあり、ただし、一部の指示薬に毒性がある。一方、ｐＨ依存の酸化還元指示薬は、ジクロロフェノールインドフェノールナトリウム、インジゴナトリウムＯ−クレゾール、チオニン、メチレンブルー、インジゴテトラスルホン酸、インジゴトリスルホン酸、インジゴカルミン、インジゴスルホン酸、フェノールサフラニンＯ、サフラニンＴ、ニュートラルレッドなどがある。酸塩基指示薬（ａｃｉｄ−ｂａｓｅ  Ｉｎｄｉｃａｔｏｒ）はｐＨ値を測定するための化学試薬であり、弱酸性または弱アルカリ性を帯び、色素が含まれている。溶液に滴定すると、色素は水素イオンまたは水酸化物イオンと結合され、相応の酸性またはアルカリ性に転化し、様々な色が現れる。酸塩基指示薬はそれぞれのｐＨ値の溶液に可逆性の色変化を引き起こされるため、中和分析において、反応の終点が指示されるほか、被試験液体のｐＨ値を測定できる。実験室によく使われている酸塩基指示薬は、フェノールスホンフタイレン、コンゴーレッド、メチルオレンジ、フェノールフタレイン、チモールブルー、リトマス、メチルバイオレット、マラカイトグリーン、ｐ−ジメチルアミノアゾベンゼン、ブロモフェノールブルー、ブロムクレゾールグリーン、メチル赤、ブロモクレゾールパープル、ブロモチモールブルー、チモールフタレイン（Ｔｙｍｏｌｐｈｔｈａｌｅｉｎ）、アリザリンエローＲなどがある。
【００５６】
本発明のイオン層の好ましい酸化還元指示薬はメチレンブルー（Ｍｅｔｈｙｌｅｎｅ  ｂｌｕｅ，  Ｃ16Ｈ18ＣｌＮ3Ｓ３Ｈ2Ｏ）、ジクロロフェノールインドフェノールナトリウム（Ｄｉｃｈｌｏｒｏｐｈｅｎｏｌｉｎｄｏｐｈｅｎｏｌ  ｓｏｄｉｕｍ，  Ｃ12Ｈ6Ｃl2ＮＮａＯ2）、Ｎ−フェニルアントラニル酸（Ｃ13Ｈ11ＮＯ2）、ジフェニルアミンスルホン酸ナトリウム（Ｃ12Ｈ10ＮＮａＯ3Ｓ）、Ｎ，Ｎ’−ジフェニルベンジジン（Ｎ，Ｎ’−Ｄｉｐｈｅｎｙｌｂｅｎｚｉｄｉｎｅ，  Ｃ20Ｈ20０Ｎ2）またはメチルビオローゲン（Ｍｅｔｈｙｌ  Ｖｉｏｌｏｇｅｎ）である。好ましい酸塩基指示薬は、バリアミンブルーＢジアゾニウム塩Ｂ（Ｖａｒｉａｍｉｎｅ  Ｂｌｕｅ  Ｂ  Ｄｉａｚｏｎｉｕｍ  ｓａｌｔ，  Ｃ13Ｈ12ＣｌＮ3Ｏ）である。
【００５７】
イオン層２４の無機材料は無機派生物である。
【００５８】
無機派生物はハロゲン族（ＶＩＩＡ）、酸素基（ＶＩＡ）、窒素族（ＶＡ）、カーボン族（ＩＶＡ）、ホウ素族（ＩＩＩＡ）、アルカリ土類（ＩＩＡ）またはアルカリ金属族（ＩＡ）あるいは、遷移元素の酸化物、硫化物、塩化物または水酸化物である。
【００５９】
遷移元素はスカンジウム亜族（ＩＩＩＢ）、チタニウム亜族（ＩＶＢ）、バナジウム亜族（ＶＢ）、クロム亜族（ＶＩＢ）、マンガン亜族（ＶＩＩＢ）、鉄族（ＶＩＩＩ）、銅亜族（ＩＢ）、亜鉛亜族（ＩＩＢ）または白金族（ＶＩＩＩ）である。
前述の族種を以下の通り例示する。
【００６０】
ハロゲン族（ＶＩＩＡ）：
【００６１】
Ｓｏｌｉｄ：Ｉ2  暗紫色；ＩＣｌ  暗赤色；ＩＢｒ  濃い灰色；ＩＦ3  黄色；ＩＣｌ3  オレンジ色；Ｉ2Ｏ5  白色；  Ｉ2Ｏ4  黄色（イオン結晶）；Ｉ4Ｏ9  黄色（イオン結晶）。
【００６２】
酸素基（ＶＩＡ）：
【００６３】
固形（Ｓｏｌｉｄ）：Ｓ  レモン色；Ｓｅ  灰色、茶色；Ｔｅ  無色金属光沢；Ｎａ2Ｓ，（ＮＨ4）2Ｓ，Ｋ2Ｓ，ＢａＳ  白色、可溶性；ＺｎＳ  白色↓；ＭｎＳ  肌色↓；ＦｅＳ  黒色↓；ＰｂＳ  黒色↓；ＣｄＳ  黄色↓；Ｓｂ2Ｓ3  タンジェリン色↓；ＳｎＳ  茶色↓；ＨｇＳ  黒色（沈殿）、赤色（シン砂）；Ａｇ2Ｓ  黒色↓；ＣｕＳ  黒色↓；Ｎａ2Ｓ2Ｏ3  白色；Ｎａ2Ｓ2Ｏ4  白色；  ＳｅＯ2  白色、揮発しやすい；ＳｅＢｒ2  赤色；ＳｅＢｒ4  黄色；ＴｅＯ2  白色かねつにより黄色に変わる；Ｈ2ＴｅＯ3  白色；ＴｅＢｒ2  茶色；ＴｅＢｒ4  オレンジ色；ＴｅＩ4  濃い灰色；ＰｏＯ2  低温黄色（面心立方）、高温赤色（四方）；ＳＯ3  無色；ＳｅＯ3  無色湿気により、解離しやすい；ＴｅＯ3  オレンジ色；Ｈ6ＴｅＯ6  無色。
【００６４】
窒素族（ＶＡ）：
【００６５】
固形：  アンモニウム塩  無色金属；窒化金属  白色；Ｎ2Ｏ3  青色（低温）；Ｎ2Ｏ5  白色；Ｐ  白色、赤色、黒色；Ｐ2Ｏ3  白色；Ｐ2Ｏ5  白色；ＰＢｒ3  黄色；ＰＩ3  紅；ＰＣｌ5  無色；Ｐ4Ｓｘ  黄色；Ｐ2Ｓ3  灰黄色；Ｐ2Ｓ5  黄色；Ｈ4Ｐ2Ｏ7  無色ガラス状；Ｈ3ＰＯ2  白色；Ａｓ  灰；Ａｓ2Ｏ3  白色；Ａｓ2Ｏ5  白色；ＡｓＩ3  赤色；Ａｓ4Ｓ4  赤色（雄黄）；Ａｓ4Ｓ6  黄色（石黄）；Ａｓ2Ｓ5  レモン色；Ｓｂ  銀白；Ｓｂ（ＯＨ）3  白色↓；Ｓｂ2Ｏ3  白色（テルル白色、顔料）；Ｓｂ2Ｏ5  レモン色；ＳｂＸ3（Ｘ＜＞Ｉ）  白色；ＳｂＩ3  赤色；Ｓｂ2Ｓ3  タンジェリン↓；Ｓｂ2Ｓ5  オレンジ色；Ｂｉ  銀白赤気味；Ｂｉ2Ｏ3  レモン色；Ｂｉ2Ｏ5  赤茶色；ＢｉＦ3  灰白；ＢｉＣｉ3  白色；ＢｉＢｒ3  黄色；ＢｉＩ3  黒↓；Ｂｉ2Ｓ3  暗褐黒色。
【００６６】
カーボン族（ＩＶＡ）：
【００６７】
固形：Ｃ（金剛石）  無色透明；Ｃ（黒鉛）  黒金属光沢；Ｓｉ  濃い灰色金属光沢；Ｇｅ  淡灰白色；Ｓｎ  銀白色；Ｐｂ  濃い灰色；ＳｉＯ2  無色透明；Ｈ2ＳｉＯ3  無色透明グルー↓；Ｎａ2ＳｉＦ6  白色結晶；ＧｅＯ  黒色；ＧｅＯ2  白色；ＳｎＯ  黒色；ＳｎＯ2  白色；Ｓｎ（ＯＨ）2  白色↓；ＰｂＯ黄色または黄色がかった赤；Ｐｂ2Ｏ3  オレンジ色；Ｐｂ3Ｏ4  赤色；ＰｂＯ2  茶色；ＣＢｒ4  レモン色；ＣＩ4  ピンク色；ＧｅＩ2  オレンジ色；ＧｅＢｒ2  黄色；ＧｅＦ4  白色；ＧｅＢｒ4  淡灰白色；ＧｅＩ4  黄色；ＳｎＦ2  白色；ＳｎＣｌ2  白色；ＳｎＢｒ2  レモン色；ＳｎＩ2  オレンジ色；ＳｎＦ4  白色；ＳｎＢｒ4  無色；ＳｎＩ4  赤色；ＰｂＦ2  無色↓；ＰｂＣｌ2  白色↓；ＰｂＢｒ2  白色；ＰｂＩ2  金色；ＰｂＦ4  無色；ＧｅＳ  赤色；ＧｅＳ2  白色；ＳｎＳ  茶色↓；ＳｎＳ2  金色（俗称「金粉」）↓；ＰｂＳ  黒色↓；ＰｂＳ2  赤茶色；Ｐｂ（ＮＯ3）2  無色；Ｐｂ（Ａｃ）2３Ｈ2Ｏ  無色結晶；ＰｂＳＯ4  白色↓；ＰｂＣＯ3  白色↓；Ｐｂ（ＯＨ）2  白色↓；Ｐｂ3（ＣＯ3）2（ＯＨ）2  鉛白色↓；ＰｂＣｒＯ4  山吹色↓。
【００６８】
ホウ素族（ＩＩＩＡ）：
【００６９】
固形：Ｂ（定形がない）  茶色粉末；Ｂ（結晶）  黒灰；Ａｌ  銀白色；Ｇａ  銀白色（液化しやすい）；Ｉｎ  銀灰色；  Ｔｌ  銀灰色；Ｂ2Ｏ3  ガラス状；Ｈ3ＢＯ3  無色片状；ＢＮ  白色；Ｎａ2Ｂ4Ｏ7１０Ｈ2Ｏ  白色結晶；Ｃｕ（ＢＯ2）2  青色↓；Ｎｉ（ＢＯ2）2  緑↓；ＮａＢＯ2Ｃｏ（ＢＯ2）2  青色↓；ＮａＢＯ2４Ｈ2Ｏ  無色結晶；無水ＮａＢＯ2  黄水晶；Ａｌ2Ｏ3  白色結晶；ＡｌＦ3  無色；ＡｌＣｌ3  白色；ＡｌＢｒ3  白色；ＡｌＩ3  棕；Ａｌ（ＯＨ）3  白色↓；Ｇａ2Ｏ3  白色↓Ｇａ（ＯＨ）3  白色↓；ＧａＢｒ3  白色；ＧａＩ3  黄色；Ｉｎ2Ｏ3  黄色；ＩｎＢｒ3  白；ＩｎＩ3  黄色；ＴｌＯＨ  黄色；Ｔｌ2Ｏ  黒色；Ｔｌ2Ｏ3  暗褐黒色；ＴｌＣｌ  白色↓；ＴｌＢｒ  淡黄色↓；ＴｌＩ  黄色↓（銀色に近い）；ＴｌＢｒ3  黄色；ＴｌＩ3  黒色。
【００７０】
アルカリ土類金属（ＩＩＡ）：
【００７１】
単純物質：銀白色
【００７２】
火炎色：Ｃａ  ブリックレッド；Ｓｒ  マゼンタ；Ｂａ  緑色。
【００７３】
酸化物：すべては白色固体。
【００７４】
水酸化物：白色固体  Ｂｅ（ＯＨ）2↓，Ｍｇ（ＯＨ）2↓。
【００７５】
塩：ほとんど無色または白色結晶体；ＢｅＣｌ2  淡黄色；ＢａＣｒＯ4  黄色↓；ＣａＦ2  白色↓。
【００７６】
アルカリ金属（ＩＡ）：
【００７７】
単純物質：銀白色
【００７８】
火炎色：Ｌｉ  赤色；Ｎａ  黄色；Ｋ紫色；Ｒｂ  マゼンタ；Ｃｓ  マゼンタ。
【００７９】
酸化物、過酸化物、超酸化物、オゾン化物：Ｌｉ2Ｏ  白色；Ｎａ2Ｏ  白色；Ｋ2Ｏ  レモン色；Ｒｂ2Ｏ山吹色；Ｃｓ2Ｏ橙赤色；Ｎａ2Ｏ2レモン色；ＫＯ2オレンジ色；ＲｂＯ2こげ茶色；ＣｓＯ2暗黄灰色；ＫＯ3シトラスレッド。
【００８０】
水酸化物：白色、ＬｉＯＨ白色↓。
【００８１】
塩：ほとんどが無色または白色結晶、かつ水に溶けやすい。
【００８２】
不溶性塩類↓（注記のないものはすべて白色結晶である）：ＬｉＦ  Ｌｉ2ＣＯ3  Ｌｉ3ＰＯ4  ＬｉＫＦｅＩＯ6  Ｎａ［Ｓｂ（ＯＨ）6］  ＮａＺｎ（ＵＯ2）3（Ａｃ）9６Ｈ２Ｏ  黄緑色；Ｍ＝Ｋ，Ｒｂ，Ｃｓ  Ｍ3［Ｃｏ（ＮＯ2）6］山吹色；ＭＢＰｈ4  ＭＣｌＯ4  Ｍ2ＰｔＣｌ6  レモン色；ＣｓＡｕＣｌ4。
【００８３】
銅亜族（ＩＢ）：
【００８４】
単純物質：Ｃｕ  マゼンタまたは暗赤色；Ａｇ  銀白色；Ａｕ  金色。
【００８５】
銅化合物：火炎色  緑色；ＣｕＦ  赤色；ＣｕＣｌ  白色↓；ＣｕＢｒ黄色↓；ＣｕＩ茶黄色↓；ＣｕＣＮ白色↓；Ｃｕ2Ｏ暗赤色；Ｃｕ2Ｓ黒色；ＣｕＦ2白色；ＣｕＣｌ2茶黄色（溶液は黄緑色）；ＣｕＢｒ2茶黄色；Ｃｕ（ＣＮ）2  茶黄色；  ＣｕＯ黒色↓；ＣｕＳ黒色↓；ＣｕＳＯ4無色；ＣｕＳＯ4５Ｈ2Ｏ青色；Ｃｕ（ＯＨ）2ライトブルー↓；Ｃｕ（ＯＨ）2ＣｕＣＯ3黒緑色；［Ｃｕ（Ｈ2Ｏ）4］2+青緑色；［Ｃｕ（ＯＨ）4］2-青みがかった）紫色；［Ｃｕ（ＮＨ3）4］2+  濃青色；［ＣｕＣｌ4］2-  黄色；［Ｃｕ（ｅｎ）2］2+  濃青紫色；Ｃｕ2［Ｆｅ（ＣＮ）6］赤茶色；アルキン銅  赤色↓。
【００８６】
銀化合物：ＡｇＯＨ白色（常温は分解する）；Ａｇ2Ｏ黒色；ＡｇＯＨ茶黄色（Ａｇ2Ｏ混入）；プロテイン銀（ＡｇＮＯ3を手に滴下する）黒色↓；ＡｇＦ白色；ＡｇＣｌ白色↓；ＡｇＢｒレモン色↓；ＡｇＩ黄色↓（膠質）；Ａｇ2Ｓ黒色↓；Ａｇ4［Ｆｅ（ＣＮ）6］白色↓；Ａｇ3［Ｆｅ（ＣＮ）6］白色↓；Ａｇ+，［Ａｇ（ＮＨ3）2］+，［Ａｇ（Ｓ2Ｏ3）2］3-，［Ａｇ（ＣＮ）2］-無色。
【００８７】
金化合物：ＨＡｕＣｌ4３Ｈ2Ｏ  山吹色結晶；ＫＡｕＣｌ4１５Ｈ2Ｏ  無色片状結晶；Ａｕ2Ｏ3  黒色；Ｈ［Ａｕ（ＮＯ3）4］３Ｈ2Ｏ  黄色結晶；ＡｕＢｒ  灰黄色↓；ＡｕＩ  レモン色↓。
【００８８】
亜鉛亜族（ＩＩＢ）：
【００８９】
単純物質：すべて銀白色、Ｈｇは水溶液に沈殿して黒色となる。
【００９０】
▲シン▼（亜鉛）化合物：ＺｎＯ  白（▲シン▼（亜鉛）白顏料）↓；ＺｎＩ2  無色；ＺｎＳ  白↓；ＺｎＣｌ2  白色晶體（溶解度がきわめて大きく、水溶液は酸性）；Ｋ3Ｚｎ3［Ｆｅ（ＣＮ）6］  白；Ｚｎ3［Ｆｅ（ＣＮ）6］2  黄褐。
【００９１】
カドミウム化合物：ＣｄＯ茶灰色↓；ＣｄＩ2  黄色；ＣｄＳ黄色（カドミウム黄色顔料）↓；ＨｇＣｌ2（昇汞）  白色；ＨｇＮＨ2Ｃｌ  白色↓；Ｈｇ2Ｃｌ2（甘汞）  白色↓。
【００９２】
水銀化合物：ＨｇＯ  赤色（粗粒子）または黄色（小さい粒子）↓；ＨｇＩ2赤または黄色（かすかに溶解）；ＨｇＳ  黒または赤色↓；Ｈｇ2ＮＩＨ2Ｏ赤色↓；Ｈｇ2（ＮＯ3）2  無色結晶。
【００９３】
ＺｎＳ蛍光体：Ａｇ  青色；Ｃｕ黄緑色；Ｍｎ  オレンジ色。
【００９４】
チタニウム亜族（ＩＶＢ）：
【００９５】
チタニウム化合物：Ｔｉ3+  マゼンタ；［ＴｉＯ（Ｈ2Ｏ2）2］2+  オレンジ色；Ｈ2ＴｉＯ3  白色↓；ＴｉＯ2白色（亜鉛華顔料）またはピンク（ルチル）↓；（ＮＨ4）2ＴｉＣｌ6  黄色水晶；［Ｔｉ（Ｈ2Ｏ）6］Ｃｌ3  紫水晶；［Ｔｉ（Ｈ2Ｏ）5Ｃｌ］Ｃｌ2Ｈ2Ｏ  緑色水晶；ＴｉＣｌ4無色発煙液体。
【００９６】
ジルコニウム、ハフニウム：ＭＯ2，ＭＣｌ4  白色
【００９７】
バナジウム亜族（ＶＢ）：
【００９８】
バナジウム化合物：Ｖ2+  紫色；Ｖ3+  緑色；ＶＯ2+  青色；Ｖ（ＯＨ）4-  黄色；ＶＯ43-黄色；ＶＯ  黒色；Ｖ2Ｏ3  濃い灰色；Ｖ2Ｓ3  茶黒色；ＶＯ2  青色固体；ＶＦ4緑色固体；ＶＣｌ4  濃い茶色液体；ＶＢｒ4  マゼンタ液体；Ｖ2Ｏ5  黄色またはブリックレッド；水合Ｖ2Ｏ5  茶赤色；飽和Ｖ2Ｏ5溶液（かすかに溶解）  レモン色；［ＶＯ2（Ｏ2）2］3-  黄色；［Ｖ（Ｏ2）33-  赤茶色。
【００９９】
凝縮バナジウム酸塩：バナジウム酸素原子数の減少に従い、淡黄色~深紅色~淡黄色に変色する。
【０１００】
ニオブ、タンタル：略。
【０１０１】
クロム亜族（ＶＩＢ）：
【０１０２】
クロム化合物：Ｃｒ2+  青色、Ｃｒ3+  紫色、Ｃｒ2Ｏ７2-  橙赤色、ＣｒＯ42-  黄色、Ｃｒ（ＯＨ）4-  鮮緑色；Ｃｒ（ＯＨ）3  納戸色；Ｃｒ2Ｏ3  緑色、ＣｒＯ3  暗赤針状、［ＣｒＯ（Ｏ2）2］ＯＥｔ2  青色、ＣｒＯ2Ｃｌ2  暗赤色液体、Ｎａ2Ｃｒ2Ｏ7，Ｋ2ＣｒＯ7  橙赤色、Ａｇ2ＣｒＯ4ブリックレッド↓；ＢａＣｒＯ4  黄色↓；ＰｂＣｒＯ4  黄色↓。
【０１０３】
マゼンタＣｒ2（ＳＯ4）3１８Ｈ2Ｏ−−〉緑色Ｃｒ2（ＳＯ4）3６Ｈ２Ｏ−−〉ピンク色Ｃｒ2（ＳＯ4）3
【０１０４】
暗緑色［Ｃｒ（Ｈ2Ｏ）4Ｃｌ2］Ｃｌ−−冷却ＨＣｌ−−〉紫色［Ｃｒ（Ｈ2Ｏ）6］Ｃｌ3−−エーテルＨＣｌ−−〉薄緑色［Ｃｒ（Ｈ2Ｏ）5Ｃｌ］Ｃｌ2
【０１０５】
［Ｃｒ（Ｈ2Ｏ）6］3+紫色［Ｃｒ（Ｈ2Ｏ）4（ＮＨ3）2］3+マゼンタ、［Ｃｒ（Ｈ2Ｏ）3（ＮＨ3）3］3+桃色、［Ｃｒ（Ｈ2Ｏ）2（ＮＨ3）4］3+橙赤色、［Ｃｒ  （ＮＨ3）5Ｈ2Ｏ］3+オレンジ色、［Ｃｒ（ＮＨ3）6］3+黄色。
【０１０６】
モリブデン、タングステン；ＭｏＯ3  白色；茶色  ＭｏＣｌ3；緑色  ＭｏＣｌ5；ＭｏＳ3茶色↓；（ＮＨ4）3［Ｐ（Ｍｏ１2Ｏ4０）］６Ｈ２Ｏ  黄色結晶状↓；ＷＯ3暗黄色；Ｈ2ＷＯ4ｘＨ2Ｏ  白色膠質。
【０１０７】
マンガン亜族（ＶＩＩＢ）：
【０１０８】
マンガン化合物：Ｍｎ2+  肉紅；Ｍｎ3+  紫紅；ＭｎＯ42-緑色；ＭｎＯ4-紫色；ＭｎＯ3+鮮緑色；Ｍｎ（ＯＨ）2白色↓；ＭｎＯ（ＯＨ）2茶色↓；ＭｎＯ2黒色↓；硫酸マンガン（ＭｎＳＯ4）白色結晶体；マンガン塩六水化物（ＭｎＸ2６Ｈ２Ｏ，  Ｘ＝ハロゲンＮＯ3，ＣｌＯ4）ピンク色；ＭｎＳｎＨ2Ｏ肌色↓；無水ＭｎＳ濃緑色；ＭｎＣＯ3  白色↓；Ｍｎ3（ＰＯ4）2白色↓；ＫＭｎＯ4マゼンタ；Ｋ2ＭｎＯ4緑色；Ｋ2［ＭｎＦ6］金色結晶体；Ｍｎ2Ｏ7茶色油状液体。
【０１０９】
テクネチウム、レニウム：略。
【０１１０】
鉄族（第４周期ＶＩＩＩ族）：
【０１１１】
鉄化合物：Ｆｅ2+  淡緑色；［Ｆｅ（Ｈ2Ｏ）6］3+  ふじ色；［Ｆｅ（ＯＨ）（Ｈ2Ｏ）5］2+  黄色；ＦｅＯ42-  マゼンタ；ＦｅＯ  黒色；Ｆｅ2Ｏ3  暗赤色；Ｆｅ（ＯＨ）2白色↓；Ｆｅ（ＯＨ）3  赤褐色↓；ＦｅＣｌ3またはＦｅＣｌ2結晶  赤褐色  青；無水ＦｅＳＯ4白色；ＦｅＳＯ4７Ｈ2Ｏ  緑色；Ｋ4［Ｆｅ（ＣＮ）6］（黄血塩）黄色結晶；Ｋ3［Ｆｅ（ＣＮ）6］（赤血塩）赤色結晶；Ｆｅ2［Ｆｅ（ＣＮ）6］フェロシアン化第二鉄↓；Ｆｅ［Ｆｅ（ＣＮ）6］黒色↓；Ｆｅ（Ｃ5Ｈ5）2（フェロセン）オレンジ色結晶；Ｍ2Ｆｅ6（ＳＯ4）4（ＯＨ）12（ジャロサイト、Ｍ＝ＮＨ4，  Ｎａ，  Ｋ）淡黄色結晶；Ｆｅ（ＣＯ）5黄色液体。
【０１１２】
コバルト化合物：Ｃｏ2+  ピンク色；ＣｏＯセージグリーン；Ｃｏ3Ｏ4  黒色；Ｃｏ（ＯＨ）3  茶色↓；Ｃｏ（ＯＨ）2  ピンク色↓；Ｃｏ（ＣＮ）2  赤色；Ｋ4［Ｃｏ（ＣＮ）6］  紫色結晶；Ｃｏ2（ＣＯ）8  黄色結晶；［Ｃｏ（ＳＣＮ）6］4-  紫色；
【０１１３】
塩化コバルト脱水変色：ピンク色ＣｏＣｌ2６Ｈ2Ｏ−−３２５Ｋ−−〉マゼンタＣｏＣｌ2２Ｈ2Ｏ−−３ｌ３Ｋ−−〉青紫色ＣｏＣｌ2Ｈ2Ｏ−−３９３Ｋ−−〉青色ＣｏＣｌ2。
【０１１４】
ニッケル化合物：Ｎｉ2+  鮮緑色；［Ｎｉ（ＮＨ3）6］2+  紫色；Ｎｉ（ＯＨ）2緑色↓；Ｎｉ（ＯＨ）3黒色↓；無水Ｎｉ（ＩＩ）塩  黄色；Ｎａ2［Ｎｉ（ＣＮ）4］黄色；Ｋ2［Ｎｉ（ＣＮ）4］オレンジ色；Ｎｉ（ＣＯ）4  無色液体。
【０１１５】
白金系元素（第５、第６周期ＶＩＩＩ族）：
【０１１６】
Ｏｓ  青灰色の揮発しやすい固体；Ｐｄ↓（ａｑ）黒色；ＯｓＯ4無色、特殊匂いをする気体；Ｈ2ＰｔＣｌ6  橙赤色結晶；Ｎａ2ＰｔＣｌ6  オレンジ色結晶；Ｍ2ＰｔＣｌ6（Ｍ＝Ｋ，Ｒｂ，Ｃｓ，ＮＨ4）黄色↓。
【０１１７】
イオン層２４の好適な無機材料は塩化第一鉄（ＦｅＣｌ2）、塩化第二鉄（ＦｅＣｌ3）、三塩化チタン（ＴｉＣｌ3）、四塩化チタン（ＴｉＣｌ4）、塩化ビスマス(Ｂｉｓｍｕｃｈ  Ｃｈｌｏｒｉｄｅ，  Ｂｉｃｌ3)、塩化銅(Ｃｏｐｐｅｒ  Ｃｈｌｏｒｉｄｅ，  ＣｕＣｌ2)または臭化リチウム(Ｌｉｔｈｉｕｍ  Ｂｒｏｍｉｄｅ，  ＬｉＢｒ)を用いる。
【０１１８】
イオン層２４はさらに一種以上の非活性導電塩を含めることができる。導電塩はリチウム、ナトリウムまたはテトラアルキルアミン塩を含めても良い。前述導電塩に適合する陰イオン、特に金属塩の酸化還元の活性、無色の陰イオンは、テトラフルオロホウ酸イオン（ｔｅｔｒａｆｌｕｏｒｏｂｏｒａｔｅ  ｉｏｎ）、テトラフェニルホウ酸イオン（ｔｅｔｒａｐｈｅｎｙｌｂｏｒａｔｅ  ｉｏｎ，  ＴＰＢ）、ほう酸トリフェニルシアン化イオン（ｔｒｉｐｈｅｎｙｌ  ｂｏｒａｔｅ  ｃｙａｎｉｄｅ  ｉｏｎ）、テトラメトキシホウ酸イオン（ｔｅｔｒａｍｅｔｈｏｘｙ  ｂｏｒａｔｅ  ｉｏｎ）、過塩素酸イオン（ｐｅｒｃｈｌｏｒａｔｅ  ｉｏｎ）、塩化物イオン（ｃｈｌｏｒｉｄｅ  ｉｏｎ）、硝酸イオン（ｎｉｔｒａｔｅ  ｉｏｎ）、硫酸イオン（ｓｕｌｆｕｒｉｃ  ｉｏｎ）、リン酸イオン（ｐｈｏｓｐｈａｔｅ  ｉｏｎ）、メタンスルホン酸イオン（ｍｅｔｈａｎｅ  ｓｕｌｆｏｎａｔｅ  ｉｏｎ）、エタンスルホン酸イオン（ｅｔｈａｎｅ  ｓｕｌｆｏｎａｔｅ  ｉｏｎ）、テトラデカンスルホン酸イオン（ｔｅｔｒａｄｅｃａｎｅ  ｓｕｌｆｏｎａｔｅ  ｉｏｎ）、ペンタデカンホン酸イオン（ｐｅｎｔａｄｅｃａｎｅ  ｓｕｌｆｏｎａｔｅ  ｉｏｎ）、フルオロホルムスルホン酸イオン（ｆｌｕｏｒｏｆｏｒｍ  ｓｕｌｆｏｎａｔｅ  ｉｏｎ）、ペルフルオロブタンスルホン酸イオン（ｐｅｒｆｌｕｏｒｏｂｕｔａｎｅ  ｓｕｌｆｏｎａｔｅ  ｉｏｎ）、ペルフルオロオクタンスルホン酸イオン（ｐｅｒｆｌｕｏｒｏｏｃｔａｎｅ  ｓｕｌｆｏｎａｔｅ  ｉｏｎ）、ベンゼンスルホン酸イオン（ｂｅｎｚｅｎｅｓｕｌｆｏｎｉｃ  ａｃｉｄ  ｉｏｎ）、クロロベンゼンスルホン酸（ｃｈｌｏｒｏｂｅｎｚｅｎｅ  ｓｕｌｆｏｎａｔｅ  ｉｏｎ）、トルエンスルホン酸イオン（ｔｏｌｕｅｎｅ  ｓｕｌｆｏｎａｔｅ  ｉｏｎ）、ブチルベンゼンスルホン酸イオン（ｂｕｔｙｌ  ｂｅｎｚｅｎｅ  ｓｕｌｆｏｎａｔｅ  ｉｏｎ）、第三ブチルスルホン酸イオン（ｔｅｒｔｉａｒｙ  ｂｕｔｙｌ  ｓｕｌｆｏｎａｔｅ  ｉｏｎ）、ドデカベンゼンスルホン酸イオン（ｄｏｄｅｃａ  ｂｅｎｚｅｎｅ  ｓｕｌｆｏｎａｔｅ  ｉｏｎ）、ベンジルトリフルオリドスルホン酸イオン（ｂｅｎｚｅｎｙｌ  ｔｒｉｆｌｕｏｒｉｄｅ  ｓｕｌｆｏｎａｔｅ  ｉｏｎ）、ヘキサフルオロリン酸イオン（ｈｅｘａｆｌｕｏｒｏｐｈｏｓｐｈａｔｅ  ｉｏｎ）、ヘキサフルオロヒ酸塩イオン（ｈｅｘａｆｌｕｏｒｏ  ａｒｓｅｎａｔｅ  ｉｏｎ）、ヘキサフルオロケイ酸イオン（ｈｅｘａｆｌｕｏｒｏ  ｓｉｌｉｃａｔｅ  ｉｏｎ）などを用いる。
【０１１９】
イオン層２４の溶剤はジメチルスルホキシド［（ＣＨ3）2ＳＯ］、炭酸プロピレン（Ｃ4Ｈ6Ｏ3）、水（Ｈ2Ｏ）、γ−ブチロラクトン、アセトニトリル、シアン化エチル、ベンゾニトリル、グルタロニトリル、メチルグルタロニトリル、３，３’−オキシジプロピオニトリル、ヒドロキシプロピオニトリル、ジメチルホルムアミ、Ｎ−メチルピロリジンケトン、スルホラン、３−メチルスルホランまたはその混合物を用いる。
【０１２０】
イオン層２４を補助変色またはもう一つの変色層であるとき、変色機制はたとえば二塩化鉄（ＦｅＣｌ2）およびメチレンブルーをジメチルスルホキシド（ＤＭＳＯ）に溶かせて、相互補完体系の電気変色溶液を形成する。二塩化鉄結晶粒子の色は青色（Ｆｅ2+は青色である）であり、表面酸化によって赤茶色（Ｆｅ3+は淡黄色である）となり、二塩化鉄を溶剤に溶かすと、酸化を引き起しＦｅ2+からＦｅ3+へ、溶液は淡黄色になる。第１透明導電素子２１１より電子を提供され、第１透明導電素子２１１のメチレンブルー分子は電子を獲得し還元反応を引き起すことにより、メチルブルーが遊離基に変わり、外部の電圧を取り除くと、Ｆｅ3+とメチルブルー遊離基の電位差が異なるため、電子は自主的に遊離基からＦｅ3+へ伝送され、淡黄色Ｆｅ3+は青色Ｆｅ2+に還元される。引き続き、イオン層２４全体は還元によりイオン価が変化し、淡黄色から青色に変色され、色を深くする効果が達成される。さらに、電気変色溶液の濃度、電位差、溶剤の極性、ｐＨ値、両極間の距離および結う電係数の差値調整によって、イオン層２４の色表示効果を制御することができる。
【０１２１】
より良い効果を目指すため、電気変色グリッドの色は黒色、濃い灰色、暗褐色または暗褐色、かつ２０％以下の光透過率が好ましい実施例である。しかしこのような濃い色合いを実現するため、電圧を高く必要がある。よって、電気変色層２３の寿命が低下される。このため、電気変色層２３とイオン層２４の相互補完変色方式および異なる色にＲＧＢを混合する概念に基づき、駆動電圧を低下させても濃い色の効果を実現できる。
【０１２２】
前述した黒色、濃い灰色、暗褐色または暗褐色などの濃い色の遮光効果を実現するため、本発明によれば、複数の電気変色層を積層に設置させ、補色方式により達成できる。図２４、本発明実施例１３に２層の電気変色層を積層された電気変色モジュールの概略図を参照する。電気変色層２３の表面はさらにもう一つの電気変色層２３１を設けられている。たとえば、イオン層２４にフェノサイアジン（ｐｈｅｎｏｔｈｉａｚｉｎｅ）溶液形の電気変色材料を有し、着色態は緑色である。電気変色層２３が酸化コバルト（ＣｏＯｘ）であるとき、着色態は赤色である。電気変色層２３１がフェロシアン化第二鉄(Ｆｅ4［Ｆｅ（ＣＮ）6］3)であるとき、着色態は青色または茶色である。緑色、赤色と青色三原色の混合によって遮光効果を実現する。または電気変色層２３と電気変色層２３１はフェロシアン化第二鉄(Ｆｅ4［Ｆｅ（ＣＮ）6］3)と五酸化バナジウム（Ｖ2Ｏ5）より選択し、五酸化バナジウムの着色態は灰色であり、濃紺色と灰色の混合によって遮光効果を実現する。あるいはフェロシアン化第二鉄（Ｆｅ4［Ｆｅ（ＣＮ）6］3）とＦｅ4［Ｒｕ（ＣＮ）6］3を選択し、(Ｆｅ4［Ｒｕ（ＣＮ）6］3)の着色態は紫色であり、青色と紫色の混合によって遮光効果を実現する。
【０１２３】
図２５に基づき本発明の実施例１４を説明する。図２５は３層の電気変色層が積層された電気変色モジュールの概略図である。
本実施例においては、先の実施例１３の電気変色層２３１の表面にさらにもう一つの電気変色層２３２が設けられている。多層の電気変色材料の色変化を利用して、混色現象を形成し、濃い色の遮光効果を実現する。
図２６、図２７は、実施例１３，１４にそれぞれ実施例６を結合した設計態様の電気変色モジュールの概略図である。
これらの図は例示に過ぎない。電気変色層の多層構造の設計は、前述した各種電気変色モジュールのいずれかの態様を結合して実施することができる。
【０１２４】
図２８に基づき本発明実施例１５を説明する。図２８は、複数の電気変色モジュールを映像表示モジュールに設けられた立体結像表示装置の概略図である。
図示のように、立体結像表示装置は、平面像と立体映像を表示するための映像表示モジュール３と、映像表示モジュール３の表面に設ける複数の電気変色モジュール２とを備える。電気変色モジュール２の構造は、前述各電気変色モジュールの実施例の構造と同じのため、ここでの説明を省略する。立体映像を表示するとき、負の電圧を電気変色モジュール２に印加させ、変色によって光格子として使用され、右目と左目がそれぞれ異なる映像を視聴、視差を形成した上、脳内にて立体映像に融合される。平面像を表示するとき、正の電圧を電気変色モジュール２に印加し褪色させ、光格子を取り消せば良い。
【０１２５】
または図２９に示す方式を使用する。
図２９に基づき、本発明実施例１６を説明する。図２９は、図１６の電気変色モジュールを映像表示モジュールに設けられた立体結像表示装置の概略図である。
図示のように、立体結像表示装置は、平面像と立体映像を表示するための映像表示モジュール３と、映像表示モジュール３の表面に設ける複数の電気変色モジュール２とを備える。電気変色モジュール２の構造は、前述複数の電気変色モジュール２３を備える各電気変色モジュールの実施例の構造と同じのため、ここでの説明を省略する。立体映像を表示するとき、負の電圧を電気変色モジュール２に印加させ、各電気変色層２３が変色によって光格子として使用され、右目と左目がそれぞれ異なる映像を視聴、視差を形成した上、脳内にて立体映像に融合される。平面像を表示するとき、正の電圧を電気変色モジュール２に印加し電気変色層２３を褪色させ、光格子を取り消せば良い。
【０１２６】
以上に説明したものは、本発明の好ましい実施例であり、本発明の実施範疇に制限を加わるものではない。当技術に熟知するものは、本発明の精神と範疇を逸脱されない、いかなる等効果または簡単変化と修飾とも、本発明の範囲に含まれる。
【符号の説明】
【０１２７】
１            電気変色モジュール
１１            第１基板
１１１          第１導電素子
１２            第２基板
１２１          第２導電素子
１３            電気変色層
１４            電解質層
１５            補助変色層
２            電気変色モジュール
２１            第１基板
２１１          第１導電素子
２２            第２基板
２２１          第２導電素子
２３            電気変色層
２３１          電気変色層
２３２          電気変色層
２４            イオン層
２５            バリアユニット
３            映像表示モジュール
【図１】
2012078774.tif 000003
【図２】
2012078774.tif 000004
【図３】
2012078774.tif 000005
【図４】
2012078774.tif 000006
【図５】
2012078774.tif 000007
【図６】
2012078774.tif 000008
【図７】
2012078774.tif 000009
【図８】
2012078774.tif 000010
【図９】
2012078774.tif 000011
【図１０】
2012078774.tif 000012
【図１１】
2012078774.tif 000013
【図１２】
2012078774.tif 000014
【図１３】
2012078774.tif 000015
【図１４】
2012078774.tif 000016
【図１５】
2012078774.tif 000017
【図１６】
2012078774.tif 000018
【図１７】
2012078774.tif 000019
【図１８】
2012078774.tif 000020
【図１９】
2012078774.tif 000021
【図２０】
2012078774.tif 000022
【図２１】
2012078774.tif 000023
【図２２】
2012078774.tif 000024
【図２３】
2012078774.tif 000025
【図２４】
2012078774.tif 000026
【図２５】
2012078774.tif 000027
【図２６】
2012078774.tif 000028
【図２７】
2012078774.tif 000029
【図２８】
2012078774.tif 000030
【図２９】
2012078774.tif 000031